(57)【要約】  不飽和二重結合を含有するリン酸エステル化合物およびその金属塩、該リン酸エステル化合物および／またはその金属塩の少なくとも一種を含有する歯科用材料、ならびに、重合性化合物および重合開始剤を含有する歯科用組成物であって、該重合性化合物が前記不飽和二重結合および／またはその金属塩を含むことを特徴とする歯科用組成物を提供する。本発明のリン酸エステル化合物によれば、保存安定性に優れ、取り扱いが簡便で、かつ、さらに高い接着性および接着耐久性を有するボンディング材、接着材・合着材などの歯科用材料および歯科用組成物が提供される。【特許請求の範囲】
【請求項１】
一般式（１）で表される不飽和二重結合を含有するリン酸エステル化合物であって、但し４−アクリロイルアミノフェニルホスフェートおよび４−メタクリロイルアミノフェニルホスフェートを除くリン酸エステル化合物、または一般式（１）で表される不飽和二重結合を含有するリン酸エステル化合物の金属塩。
【化１】
2008038651.tif 000027
［式中、Ｒ１１およびＲ１２は各々独立に、水素原子またはアルキル基を表し、Ｒ１３、Ｒ１４、Ｒ１５およびＲ１６は各々独立に、水素原子、アルキル基、アルコキシ基、アラルキル基、アリール基またはハロゲン原子を表し、Ｘ１１は、
【化２】
2008038651.tif 000028
基、−Ｏ−基、−Ｓ−基または−ＳＯ２−基を表し、基中、Ｒ１７およびＲ１８は各々独立に水素原子、アルキル基またはアリール基を表し、ｎは０または１の整数を表し、Ｙ１１およびＹ１２は各々独立に、水素原子または式（ａ）
【化３】
2008038651.tif 000029
（式中、Ｒ１１〜Ｒ１６及びＸ１１は前記と同じ意味を表し、ｍは０または１の整数を表し、一般式（１）におけるｎが０のときｍは０であり、ｎが１のときｍは１である。）で表される基を表す。］
【請求項２】
一般式（１）におけるＲ１１が、水素原子または炭素数１〜４のアルキル基である請求項１に記載のリン酸エステル化合物または金属塩。
【請求項３】
一般式（１）におけるＲ１２が、水素原子または炭素数１〜４のアルキル基である請求項１または２に記載のリン酸エステル化合物または金属塩。
【請求項４】
一般式（１）におけるＸ１１が、メチレン基、１，１−エチリデン基、１，２−ジメチレン基、１，１−プロピリデン基、イソプロピリデン基、１，１−ブチリデン基、２，２−ブチリデン基、４−メチル−２，２−ペンチリデン基、１，１−シクロヘキシリデン基、−Ｏ−基、−Ｓ−基または−ＳＯ２−基である請求項１〜３のいずれか１項に記載のリン酸エステル化合物または金属塩。
【請求項５】
一般式（１）におけるＹ１１およびＹ１２の少なくとも一つは水素原子である請求項１〜４のいずれか１項に記載のリン酸エステル化合物または金属塩。
【請求項６】
前記リン酸エステル化合物または金属塩が、４−［１’−（４”−アクリロイルアミノフェニル）−１’−メチルエチル］フェニルホスフェート、４−［１’−（４”−メタクリロイルアミノフェニル）−１’−メチルエチル］フェニルホスフェート、４−メタクリロイルアミノフェニルホスフェート、３−アクリロイルアミノフェニルホスフェート、３−メタクリロイルアミノフェニルホスフェート、４−（４’−アクリロイルアミノフェニルオキシ）フェニルホスフェート、４−（４’−メタクリロイルアミノフェニルオキシ）フェニルホスフェート、４−（４’−アクリロイルアミノフェニルチオ）フェニルホスフェート、４−（４’−メタクリロイルアミノフェニルオチオ）フェニルホスフェート、４−（４’−アクリロイルアミノフェニルスルホニル）フェニルホスフェート、４−（４’−メタクリロイルアミノフェニルスルホニル）フェニルホスフェートから選択されるリン酸エステル化合物またはその金属塩である請求項１〜５のいずれか１項に記載のリン酸エステル化合物または金属塩。
【請求項７】
前記金属塩が、Ｌｉ塩、Ｎａ塩、Ｋ塩、Ｃｕ塩、Ａｇ塩、Ｍｇ塩、Ｃａ塩、Ｓｒ塩、Ｚｎ塩、Ｂａ塩、Ａｌ塩、Ｔｉ塩、Ｚｒ塩、Ｓｎ塩、Ｆｅ塩、Ｎｉ塩またはＣｏ塩である請求項１〜６のいずれか１項に記載のリン酸エステル化合物または金属塩。
【請求項８】
一般式（１）で表される不飽和二重結合を含有するリン酸エステル化合物またはその金属塩を含有する歯科用材料。
【化４】
2008038651.tif 000030
［式中、Ｒ１１およびＲ１２は各々独立に、水素原子またはアルキル基を表し、Ｒ１３、Ｒ１４、Ｒ１５およびＲ１６は各々独立に、水素原子、アルキル基、アルコキシ基、アラルキル基、アリール基またはハロゲン原子を表し、Ｘ１１は、
【化５】
2008038651.tif 000031
基、−Ｏ−基、−Ｓ−基または−ＳＯ２−基を表し、基中、Ｒ１７およびＲ１８は各々独立に水素原子、アルキル基またはアリール基を表し、ｎは０または１の整数を表し、Ｙ１１およびＹ１２は各々独立に、水素原子または式（ａ）
【化６】
2008038651.tif 000032
（式中、Ｒ１１〜Ｒ１６及びＸ１１は前記と同じ意味を表し、ｍは０または１の整数を表し、一般式（１）におけるｎが０のときｍは０であり、ｎが１のときｍは１である）で表される基を表す。］
【請求項９】
前記金属塩が、Ｌｉ塩、Ｎａ塩、Ｋ塩、Ｍｇ塩、Ｃａ塩またはＢａ塩である、請求項８に記載の歯科用材料。
【請求項１０】
重合性化合物および重合開始剤を含有する歯科用組成物であって、該重合性化合物が一般式（１）で表されるリン酸エステル化合物またはその金属塩を含む歯科用組成物。
【化７】
2008038651.tif 000033
［式中、Ｒ１１およびＲ１２は各々独立に、水素原子またはアルキル基を表し、Ｒ１３、Ｒ１４、Ｒ１５およびＲ１６は各々独立に、水素原子、アルキル基、アルコキシ基、アラルキル基、アリール基またはハロゲン原子を表し、Ｘ１１は、
【化８】
2008038651.tif 000034
基、−Ｏ−基、−Ｓ−基または−ＳＯ２−基を表し、基中、Ｒ１７およびＲ１８は各々独立に水素原子、アルキル基またはアリール基を表し、ｎは０または１の整数を表し、Ｙ１１およびＹ１２は各々独立に、水素原子または式（ａ）
【化９】
2008038651.tif 000035
（式中、Ｒ１１〜Ｒ１６及びＸ１１は前記と同じ意味を表し、ｍは０または１の整数を表し、一般式（１）におけるｎが０のときｍは０であり、ｎが１のときｍは１である）で表される基を表す。］
【請求項１１】
前記金属塩が、Ｌｉ塩、Ｎａ塩、Ｋ塩、Ｍｇ塩、Ｃａ塩またはＢａ塩である、請求項１０に記載の歯科用組成物。
【請求項１２】
重合性化合物として（メタ）アクリル酸エステル化合物または（メタ）アクリル酸アミド化合物を含む、請求項１０または１１に記載の歯科用組成物。
【請求項１３】
重合性化合物として酸性基含有モノマーを含む請求項１０〜１２のいずれか１項に記載の歯科用組成物。
【請求項１４】
充填剤を含む請求項１０〜１３のいずれか１項に記載の歯科用組成物。
【請求項１５】
前記重合開始剤が、熱重合開始剤、常温重合開始剤または光重合開始剤である請求項１０〜１４のいずれか１項に記載の歯科用組成物。
【請求項１６】
一般式（１）で表されるリン酸エステル化合物またはその金属塩を含有する（メタ）アクリル系樹脂の改質剤。
【化１０】
2008038651.tif 000036
［式中、Ｒ１１およびＲ１２は各々独立に、水素原子またはアルキル基を表し、Ｒ１３、Ｒ１４、Ｒ１５およびＲ１６は各々独立に、水素原子、アルキル基、アルコキシ基、アラルキル基、アリール基またはハロゲン原子を表し、Ｘ１１は、
【化１１】
2008038651.tif 000037
基、−Ｏ−基、−Ｓ−基または−ＳＯ２−基を表し、基中、Ｒ１７およびＲ１８は各々独立に水素原子、アルキル基またはアリール基を表し、ｎは０または１の整数を表し、Ｙ１１およびＹ１２は各々独立に、水素原子または式（ａ）
【化１２】
2008038651.tif 000038
（式中、Ｒ１１〜Ｒ１６及びＸ１１は前記と同じ意味を表し、ｍは０または１の整数を表し、一般式（１）におけるｎが０のときｍは０であり、ｎが１のときｍは１である）で表される基を表す。］
【請求項１７】
一般式（１）で表されるリン酸エステル化合物またはその金属塩を含有するコーティング材料。
【化１３】
2008038651.tif 000039
［式中、Ｒ１１およびＲ１２は各々独立に、水素原子またはアルキル基を表し、Ｒ１３、Ｒ１４、Ｒ１５およびＲ１６は各々独立に、水素原子、アルキル基、アルコキシ基、アラルキル基、アリール基またはハロゲン原子を表し、Ｘ１１は、
【化１４】
2008038651.tif 000040
基、−Ｏ−基、−Ｓ−基または−ＳＯ２−基を表し、基中、Ｒ１７およびＲ１８は各々独立に水素原子、アルキル基またはアリール基を表し、ｎは０または１の整数を表し、Ｙ１１およびＹ１２は各々独立に、水素原子または式（ａ）
【化１５】
2008038651.tif 000041
（式中、Ｒ１１〜Ｒ１６及びＸ１１は前記と同じ意味を表し、ｍは０または１の整数を表し、一般式（１）におけるｎが０のときｍは０であり、ｎが１のときｍは１である）で表される基を表す。］  
【請求項１８】
一般式（１）で表されるリン酸エステル化合物またはその金属塩を含有する接着材料。
【化１６】
2008038651.tif 000042
［式中、Ｒ１１およびＲ１２は各々独立に、水素原子またはアルキル基を表し、Ｒ１３、Ｒ１４、Ｒ１５およびＲ１６は各々独立に、水素原子、アルキル基、アルコキシ基、アラルキル基、アリール基またはハロゲン原子を表し、Ｘ１１は、
【化１７】
2008038651.tif 000043
基、−Ｏ−基、−Ｓ−基または−ＳＯ２−基を表し、基中、Ｒ１７およびＲ１８は各々独立に水素原子、アルキル基またはアリール基を表し、ｎは０または１の整数を表し、Ｙ１１およびＹ１２は各々独立に、水素原子または式（ａ）
【化１８】
2008038651.tif 000044
（式中、Ｒ１１〜Ｒ１６及びＸ１１は前記と同じ意味を表し、ｍは０または１の整数を表し、一般式（１）におけるｎが０のときｍは０であり、ｎが１のときｍは１である）で表される基を表す。］
【請求項１９】
一般式（１）で表されるリン酸エステル化合物またはその金属塩を含有する成型材料。
【化１９】
2008038651.tif 000045
［式中、Ｒ１１およびＲ１２は各々独立に、水素原子またはアルキル基を表し、Ｒ１３、Ｒ１４、Ｒ１５およびＲ１６は各々独立に、水素原子、アルキル基、アルコキシ基、アラルキル基、アリール基またはハロゲン原子を表し、Ｘ１１は、
【化２０】
2008038651.tif 000046
基、−Ｏ−基、−Ｓ−基または−ＳＯ２−基を表し、基中、Ｒ１７およびＲ１８は各々独立に水素原子、アルキル基またはアリール基を表し、ｎは０または１の整数を表し、Ｙ１１およびＹ１２は各々独立に、水素原子または式（ａ）
【化２１】
2008038651.tif 000047
（式中、Ｒ１１〜Ｒ１６及びＸ１１は前記と同じ意味を表し、ｍは０または１の整数を表し、一般式（１）におけるｎが０のときｍは０であり、ｎが１のときｍは１である）で表される基を表す。］
【発明の詳細な説明】
【技術分野】
【０００１】
本発明は、リン酸エステル化合物およびその金属塩、歯科用材料および歯科用組成物に関する。
【背景技術】
【０００２】
天然歯のう蝕（虫歯）によって失われた歯牙または歯冠部分を補うための人工歯や歯冠材料、う蝕（虫歯）等によって生じた歯の欠陥部分を充填し補修するためのコンポジットレジン、ボンディング材などのコンポジットレジンシステム材料、人工歯冠を天然歯に装着する際などに使用するレジンセメント等の接着材料として、（メタ）アクリル酸エステル化合物などのラジカル重合性を有する化合物（以下、重合性化合物と称する）を用いて得られる樹脂組成物を主成分とする歯科用材料、歯科用組成物が実用化されている。【０００３】
従来、歯科用接着材において歯質への十分な接着力を得るには、酸性化合物（例えば、リン酸、クエン酸など）からなるエッチング剤を用いて象牙質などの歯質へ前処理をする必要があった。しかしながら、このような前処理によって歯髄に対する刺激が生じてしまったり、あるいは、接着強度の面で未だ十分な性能を有しているとは言えないなどの問題点を有していた。また、エッチング剤による前処理を行なわない場合には、象牙質への十分な接着力を得ることが困難である等の問題があった。【０００４】
これら問題を解決するために、特開昭５４−１１１４９号公報には重合性化合物として４−メタクリロイルオキシエチルオキシカルボニルフタル酸無水物（トリメリット酸−４−メタクリロイルオキシエチルエステル）、ならびに、重合開始剤としてトリブチルボラン部分酸化物を含有する接着性組成物が提案されており、歯質に対して良好な接着性を有することから歯科用接着材として用いられている。【０００５】
また、接着性向上のためにリン酸基を有する特定構造のメタクリル酸エステル化合物（例えば、１０−メタクリロイルオキシデカニルホスフェートなど）が提案され実用化されているが、このような化合物を含有する材料では強酸性基のリン酸基により加水分解が生じてしまうため、材料としての保存安定性に問題があった。特開２００３−８９６１３号公報、特開２００４−１３１４６８号公報では、かかる問題を解決するために新規な構造を有する重合性モノマーを用いた歯科用材料が提案されているが、保存安定性、取り扱い性、重合性、接着性などの面で所期の性能を十分に満たしていないことが判明している。【０００６】
現在では、歯質と種々の修復材料（例えば、金属、陶質またはコンポジットレジンなど）をより簡便により確実に接着するために、保存安定性に優れ、操作が簡便で、かつ、さらに高い接着性および接着耐久性を有する歯科用材料が求められており、開発が行われている。
【発明の開示】
【発明が解決しようとする課題】
【０００７】
本発明の課題は、歯科用材料または歯科用組成物における上記の問題点を解決した、保存安定性、取り扱い性、重合性、接着性に優れた歯科用材料および歯科用組成物を提供することである。
【課題を解決するための手段】
【０００８】
本発明者らは上記課題を解決するため、鋭意検討した結果、不飽和二重結合を含有する特定構造を有するリン酸エステル化合物およびその金属塩を歯科用材料および歯科用組成物に用いることにより前記課題を解決し得ることを見出し、本発明に到達した。
すなわち、前記課題を解決するための手段は以下のとおりである。【０００９】
＜１＞一般式（１）で表される不飽和二重結合を含有するリン酸エステル化合物であって、但し４−アクリロイルアミノフェニルホスフェートおよび４−メタクリロイルアミノフェニルホスフェートを除くリン酸エステル化合物、または一般式（１）で表される不飽和二重結合を含有するリン酸エステル化合物の金属塩。
【化１】
2008038651.tif 000002
［式中、Ｒ１１およびＲ１２は各々独立に、水素原子またはアルキル基を表し、Ｒ１３、Ｒ１４、Ｒ１５およびＲ１６は各々独立に、水素原子、アルキル基、アルコキシ基、アラルキル基、アリール基またはハロゲン原子を表し、Ｘ１１は、
【化２】
2008038651.tif 000003
基、−Ｏ−基、−Ｓ−基または−ＳＯ２−基を表し、基中、Ｒ１７およびＲ１８は各々独立に水素原子、アルキル基またはアリール基を表し、ｎは０または１の整数を表し、Ｙ１１およびＹ１２は各々独立に、水素原子または式（ａ）
【化３】
2008038651.tif 000004
（式中、Ｒ１１〜Ｒ１６及びＸ１１は前記と同じ意味を表し、ｍは０または１の整数を表し、一般式（１）におけるｎが０のときｍは０であり、ｎが１のときｍは１である。）で表される基を表す。］【００１０】
＜２＞一般式（１）におけるＲ１１が、水素原子または炭素数１〜４のアルキル基である＜１＞に記載のリン酸エステル化合物または金属塩。【００１１】
＜３＞一般式（１）におけるＲ１２が、水素原子または炭素数１〜４のアルキル基である＜１＞または＜２＞に記載のリン酸エステル化合物または金属塩。【００１２】
＜４＞一般式（１）におけるＸ１１が、メチレン基、１，１−エチリデン基、１，２−ジメチレン基、１，１−プロピリデン基、イソプロピリデン基、１，１−ブチリデン基、２，２−ブチリデン基、４−メチル−２，２−ペンチリデン基、１，１−シクロヘキシリデン基、−Ｏ−基、−Ｓ−基または−ＳＯ２−基である＜１＞〜＜３＞のいずれか１項に記載のリン酸エステル化合物または金属塩。【００１３】
＜５＞一般式（１）におけるＹ１１およびＹ１２の少なくとも一つは水素原子である＜１＞〜＜４＞のいずれか１項に記載のリン酸エステル化合物または金属塩。【００１４】
＜６＞前記リン酸エステル化合物または金属塩が、４−［１’−（４”−アクリロイルアミノフェニル）−１’−メチルエチル］フェニルホスフェート、４−［１’−（４”−メタクリロイルアミノフェニル）−１’−メチルエチル］フェニルホスフェート、４−メタクリロイルアミノフェニルホスフェート、３−アクリロイルアミノフェニルホスフェート、３−メタクリロイルアミノフェニルホスフェート、４−（４’−アクリロイルアミノフェニルオキシ）フェニルホスフェート、４−（４’−メタクリロイルアミノフェニルオキシ）フェニルホスフェート、４−（４’−アクリロイルアミノフェニルチオ）フェニルホスフェート、４−（４’−メタクリロイルアミノフェニルオチオ）フェニルホスフェート、４−（４’−アクリロイルアミノフェニルスルホニル）フェニルホスフェート、４−（４’−メタクリロイルアミノフェニルスルホニル）フェニルホスフェートから選択されるリン酸エステル化合物またはその金属塩である＜１＞〜＜５＞のいずれか１項に記載のリン酸エステル化合物または金属塩。【００１５】
＜７＞前記金属塩が、Ｌｉ塩、Ｎａ塩、Ｋ塩、Ｃｕ塩、Ａｇ塩、Ｍｇ塩、Ｃａ塩、Ｓｒ塩、Ｚｎ塩、Ｂａ塩、Ａｌ塩、Ｔｉ塩、Ｚｒ塩、Ｓｎ塩、Ｆｅ塩、Ｎｉ塩またはＣｏ塩である＜１＞〜＜６＞のいずれか１項に記載のリン酸エステル化合物または金属塩。【００１６】
＜８＞前記一般式（１）で表される不飽和二重結合を含有するリン酸エステル化合物またはその金属塩を含有する歯科用材料。【００１７】
＜９＞前記金属塩が、Ｌｉ塩、Ｎａ塩、Ｋ塩、Ｍｇ塩、Ｃａ塩またはＢａ塩である、＜８＞に記載の歯科用材料。【００１８】
＜１０＞重合性化合物および重合開始剤を含有する歯科用組成物であって、該重合性化合物が前記一般式（１）で表されるリン酸エステル化合物またはその金属塩を含む歯科用組成物。【００１９】
＜１１＞前記金属塩が、Ｌｉ塩、Ｎａ塩、Ｋ塩、Ｍｇ塩、Ｃａ塩またはＢａ塩である、＜１０＞に記載の歯科用組成物。【００２０】
＜１２＞さらに、重合性化合物として（メタ）アクリル酸エステル化合物または（メタ）アクリル酸アミド化合物を含む、＜１０＞または＜１１＞に記載の歯科用組成物。【００２１】
＜１３＞さらに、重合性化合物として酸性基含有モノマーを含む＜１０＞〜＜１２＞のいずれか１項に記載の歯科用組成物。【００２２】
＜１４＞さらに、充填剤を含む＜１０＞〜＜１３＞のいずれか１項に記載の歯科用組成物。【００２３】
＜１５＞前記重合開始剤が、熱重合開始剤、常温重合開始剤または光重合開始剤である＜１０＞〜＜１４＞のいずれか１項に記載の歯科用組成物。【００２４】
＜１６＞前記一般式（１）で表されるリン酸エステル化合物またはその金属塩を含有する（メタ）アクリル系樹脂の改質剤。【００２５】
＜１７＞前記一般式（１）で表されるリン酸エステル化合物またはその金属塩を含有するコーティング材料。【００２６】
＜１８＞前記一般式（１）で表されるリン酸エステル化合物またはその金属塩を含有する接着材料。【００２７】
＜１９＞前記一般式（１）で表されるリン酸エステル化合物またはその金属塩を含有する成型材料。
【発明の効果】
【００２８】
本発明の特定構造を有するリン酸エステル化合物および／またはその金属塩を用いることにより、保存安定性、取り扱い性、重合性に優れ、取り扱いが簡便で、かつ、さらに高い接着性および接着耐久性を有する歯科用材料および歯科用組成物を提供することが可能となる。
【発明を実施するための最良の形態】
【００２９】
以下、本発明についてより詳しく説明する。【００３０】
本発明の一般式（１）で表される不飽和二重結合を含有するリン酸エステル化合物（およびその金属塩）とは、分子内に重合性の（メタ）アクリルアミド基などの不飽和二重結合を有し、かつ、特定の芳香環構造に結合したリン酸エステル基を有することが構造上の特徴である新規化合物である。【００３１】
本発明の化合物は、上記のように、酸性基としてリン酸基を有することにより高接着性を有するとともに、重合性基として（メタ）アクリルアミド基などの窒素原子および不飽和二重結合を含む基を有することにより、良好な重合性および耐加水分解性（保存安定性）をも有する。  【００３２】
以下、一般式（１）で表されるリン酸エステル化合物について説明する。【００３３】
【化４】
2008038651.tif 000005
【００３４】
一般式（１）において、Ｒ１１およびＲ１２は各々独立に、水素原子またはアルキル基を表す。【００３５】
アルキル基としては、具体的には、例えばメチル基、エチル基、ｎ−プロピル基、イソプロピル基、ｎ−ブチル基、イソブチル基、ｎ−アミル基、イソアミル基、ヘキシル基、オクチル基、シクロヘキシル基などが挙げられる。【００３６】
該Ｒ１１として、好ましくは、重合性の点で水素原子または炭素数１〜４のアルキル基であり、より好ましくは、水素原子またはメチル基である。【００３７】
Ｒ１２として、好ましくは、水素原子または炭素数１〜４のアルキル基であり、より好ましくは、水素原子またはメチル基である。
本発明の歯科用材料および歯科用組成物としての使用を考慮すると、Ｒ１２基が水素原子であることは特に好ましい。【００３８】
一般式（１）において、Ｒ１３、Ｒ１４、Ｒ１５およびＲ１６は各々独立に、水素原子、アルキル基、アルコキシ基、アラルキル基、アリール基またはハロゲン原子を表す。【００３９】
アルキル基としては、具体的には、例えばメチル基、エチル基、ｎ−プロピル基、イソプロピル基、ｎ−ブチル基、イソブチル基、ｔｅｒｔ−ブチル基、ｎ−アミル基、イソアミル基、ヘキシル基、オクチル基などが挙げられる。【００４０】
アルコキシ基としては、具体的には、例えばメトキシ基、エトキシ基、ｎ−プロポキシ基、ｉｓｏ−プロポキシ基、ｎ−ブトキシ基、ｉｓｏ−ブトキシ基、ｔｅｒｔ−ブトキシ基、ｎ−ペンチルオキシ基、ｉｓｏ−ペンチルオキシ基、ｎ−ヘキシルオキシ基、ｎ−オクチルオキシ基などが挙げられる。【００４１】
アラルキル基としては、具体的には、例えばベンジル基、４−メチルベンジル基、４−クロロベンジル基、フェネチル基、フェニルプロピル基、ナフチルエチル基などが挙げられる。【００４２】
アリール基としては、具体的には、例えばフェニル基、ナフチル基、アンスラニル基、４−メチルフェニル基、２−メチルフェニル基、４−クロロフェニル基、２−クロロフェニル基、４−フェニルフェニル基が挙げられる。【００４３】
ハロゲン原子としては、具体的には、例えば、フッ素原子、塩素原子、臭素原子、ヨウ素原子などが挙げられる。【００４４】
Ｒ１３〜Ｒ１６基として、好ましくは、水素原子、炭素数１〜１０のアルキル基、炭素数１〜１０のアルコキシ基、炭素数５〜２０のアラルキル基または炭素数４〜２０のアリール基を表し、より好ましくは、水素原子、炭素数１〜４のアルキル基、炭素数１〜４のアルコキシ基、ベンジル基、フェニル基、ナフチル基を表し、さらに好ましくは、水素原子またはメチル基を表す。
本発明の歯科用材料および歯科用組成物としての所望の効果を考慮すると、Ｒ１３〜Ｒ１６基が水素原子であることは特に好ましい。【００４５】
一般式（１）において、ｎは０または１の整数を表す。【００４６】
一般式（１）において、Ｘ１１は、【００４７】
【化５】
2008038651.tif 000006
基、−Ｏ−基、−Ｓ−基または−ＳＯ２−基を表す。【００４８】
基中、Ｒ１７およびＲ１８は各々独立に水素原子、アルキル基またはアリール基を表す。【００４９】
アルキル基及びアリール基の具体例としては、前述したものと同様のものが挙げられる。【００５０】
好ましくは、水素原子、炭素数１〜６のアルキル基または炭素数４〜２０のアリール基を表し、より好ましくは、水素原子、メチル基またはフェニル基を表す。【００５１】
該Ｘ１１基として、好ましくは、メチレン基、１，１−エチリデン基、１，２−ジメチレン基、１，１−プロピリデン基、イソプロピリデン基、１，１−ブチリデン基、２，２−ブチリデン基、４−メチル−２，２−ペンチリデン基、１，１−シクロヘキシリデン基、−Ｏ−基、−Ｓ−基または−ＳＯ２−基を表し、より好ましくは、メチレン基、イソプロピリデン基、−Ｏ−基、−Ｓ−基または−ＳＯ２−基を表す。【００５２】
一般式（１）において、Ｙ１１およびＹ１２は各々独立に、水素原子または式（ａ）で表される基を表す。
【化６】
2008038651.tif 000007
【００５３】
一般式（ａ）において、Ｒ１１〜Ｒ１６及びＸ１１は前記と同じ意味を表し、ｍは０または１の整数を表し、一般式（１）におけるｎが０のときｍは０であり、ｎが１のときｍは１である。【００５４】
本発明の歯科用材料および歯科用組成物として所望の効果を最大限に得るためには、好ましくは、Ｙ１１およびＹ１２の少なくとも一つは水素原子であり、より好ましくは、Ｙ１１およびＹ１２がともに水素原子である。【００５５】
本発明の一般式（１）で表される不飽和二重結合を含有するリン酸エステル化合物の具体例としては、【００５６】
４−メタクリロイルアミノフェニルホスフェート、
３−メタクリロイルアミノフェニルホスフェート、
２−メタクリロイルアミノフェニルホスフェート、
３−メタクリロイルアミノ−４−メチルフェニルホスフェート、
３−メタクリロイルアミノ−４−クロロフェニルホスフェート、【００５７】
ビス（４−メタクリロイルアミノフェニル）ホスフェート、
ビス（３−メタクリロイルアミノフェニル）ホスフェート、
ビス（２−メタクリロイルアミノフェニル）ホスフェート、【００５８】
トリス（４−メタクリロイルアミノフェニル）ホスフェート、
トリス（３−メタクリロイルアミノフェニル）ホスフェート、
トリス（２−メタクリロイルアミノフェニル）ホスフェート、【００５９】
４−（４’−メタクリロイルアミノフェニルメチル）フェニルホスフェート、
４−［１’−（４”−メタクリロイルアミノフェニル）−エチル］フェニルホスフェート、
４−［１’−（４”−メタクリロイルアミノフェニル）−１’−メチルエチル］フェニルホスフェート、
４−（４’−メタクリロイルアミノフェニルオキシ）フェニルホスフェート、
４−（４’−メタクリロイルアミノフェニルチオ）フェニルホスフェート、
４−（４’−メタクリロイルアミノフェニルスルホニル）フェニルホスフェート、
３−［１’−（４”−メタクリロイルアミノフェニル）−１’−メチルエチル］フェニルホスフェート、【００６０】
ビス［４−（４’−メタクリロイルアミノフェニルメチル）フェニル］ホスフェート、
ビス｛４−［１’−（４”−メタクリロイルアミノフェニル）−エチル］フェニル｝ホスフェート、
ビス｛４−［１’−（４”−メタクリロイルアミノフェニル）−１’−メチルエチル］フェニル｝ホスフェート、
ビス［４−（４’−メタクリロイルアミノフェニルオキシ）フェニル］ホスフェート、
ビス［４−（４’−メタクリロイルアミノフェニルチオ）フェニル］ホスフェート、
ビス［４−（４’−メタクリロイルアミノフェニルスルホニル）フェニル］ホスフェート、
ビス｛３−［１’−（４”−メタクリロイルアミノフェニル）−１’−メチルエチル］フェニル｝ホスフェート、【００６１】
トリス［４−（４’−メタクリロイルアミノフェニルメチル）フェニル］ホスフェート、
トリス｛４−［１’−（４”−メタクリロイルアミノフェニル）−エチル］フェニル｝ホスフェート、
トリス｛４−［１’−（４”−メタクリロイルアミノフェニル）−１’−メチルエチル］フェニル｝ホスフェート、
トリス［４−（４’−メタクリロイルアミノフェニルオキシ）フェニル］ホスフェート、
トリス［４−（４’−メタクリロイルアミノフェニルチオ）フェニル］ホスフェート、
トリス［４−（４’−メタアリロイルアミノフェニルスルホニル）フェニル］ホスフェート、
トリス｛３−［１’−（４”−メタクリロイルアミノフェニル）−１’−メチルエチル］フェニル｝ホスフェート、【００６２】
４−アクリロイルアミノフェニルホスフェート、
３−アクリロイルアミノフェニルホスフェート、
２−アクリロイルアミノフェニルホスフェート、【００６３】
３−アクリロイルアミノ−４−メチルフェニルホスフェート、
３−アクリロイルアミノ−４−クロロフェニルホスフェート、【００６４】
ビス（４−アクリロイルアミノフェニル）ホスフェート、
ビス（３−アクリロイルアミノフェニル）ホスフェート、
ビス（２−アクリロイルアミノフェニル）ホスフェート、【００６５】
トリス（４−アクリロイルアミノフェニル）ホスフェート、
トリス（３−アクリロイルアミノフェニル）ホスフェート、
トリス（２−アクリロイルアミノフェニル）ホスフェート、【００６６】
４−（４’−アクリロイルアミノフェニルメチル）フェニルホスフェート、
４−［１’−（４”−アクリロイルアミノフェニル）−エチル］フェニルホスフェート、
４−［１’−（４”−アクリロイルアミノフェニル）−１’−メチルエチル］フェニルホスフェート、
４−（４’−アクリロイルアミノフェニルオキシ）フェニルホスフェート、
４−（４’−アクリロイルアミノフェニルチオ）フェニルホスフェート、
４−（４’−アクリロイルアミノフェニルスルホニル）フェニルホスフェート、
３−［１’−（４”−アクリロイルアミノフェニル）−１’−メチルエチル］フェニルホスフェート、【００６７】
ビス［４−（４’−アクリロイルアミノフェニルメチル）フェニル］ホスフェート、
ビス｛４−［１’−（４”−アクリロイルアミノフェニル）−エチル］フェニル｝ホスフェート、
ビス｛４−［１’−（４”−アクリロイルアミノフェニル）−１’−メチルエチル］フェニル｝ホスフェート、
ビス［４−（４’−アクリロイルアミノフェニルオキシ）フェニル］ホスフェート、
ビス［４−（４’−アクリロイルアミノフェニルチオ）フェニル］ホスフェート、
ビス［４−（４’−アクリロイルアミノフェニルスルホニル）フェニル］ホスフェート、
ビス｛３−［１’−（４”−アクリロイルアミノフェニル）−１’−メチルエチル］フェニル｝ホスフェート、【００６８】
トリス［４−（４’−アクリロイルアミノフェニルメチル）フェニル］ホスフェート、
トリス｛４−［１’−（４”−アクリロイルアミノフェニル）−エチル］フェニル｝ホスフェート、
トリス｛４−［１’−（４”−アクリロイルアミノフェニル）−１’−メチルエチル］フェニル｝ホスフェート、
トリス［４−（４’−アクリロイルアミノフェニルオキシ）フェニル］ホスフェート、
トリス［４−（４’−アクリロイルアミノフェニルチオ）フェニル］ホスフェート、
トリス［４−（４’−アクリロイルアミノフェニルスルホニル）フェニル］ホスフェート、
トリス｛３−［１’−（４”−アクリロイルアミノフェニル）−１’−メチルエチル］フェニル｝ホスフェート、
などが例示される。【００６９】
上記具体例のうち、４−［１’−（４”−メタクリロイルアミノフェニル）−１’−メチルエチル］フェニルホスフェート、４−［１’−（４”−アクリロイルアミノフェニル）−１’−メチルエチル］フェニルホスフェート、４−メタクリロイルアミノフェニルホスフェート、３−アクリロイルアミノフェニルホスフェート、３−メタクリロイルアミノフェニルホスフェート、４−（４’−アクリロイルアミノフェニルオキシ）フェニルホスフェート、４−（４’−メタクリロイルアミノフェニルオキシ）フェニルホスフェート、４−（４’−アクリロイルアミノフェニルチオ）フェニルホスフェート、４−（４’−メタクリロイルアミノフェニルオチオ）フェニルホスフェート、４−（４’−アクリロイルアミノフェニルスルホニル）フェニルホスフェート、４−（４’−メタクリロイルアミノフェニルスルホニル）フェニルホスフェートは、性能の点で好ましい。【００７０】
本発明のある実施形態においては、一般式（１）で表される不飽和二重結合を含有するリン酸エステル化合物の具体例は、４−アクリロイルアミノフェニルホスフェートおよび４−メタクリロイルアミノフェニルホスフェート以外である。【００７１】
本発明のリン酸エステル化合物の金属塩は、一般式（１）においてＹ１１またはＹ１２の少なくとも一方が水素原子である化合物（リン酸モノエステル化合物またはリン酸ジエステル化合物）が金属化合物と作用することにより製造される。【００７２】
該金属塩としては、例えば、Ｌｉ塩、Ｎａ塩、Ｋ塩、Ｃｕ塩、Ａｇ塩、Ｍｇ塩、Ｃａ塩、Ｓｒ塩、Ｚｎ塩、Ｂａ塩、Ａｌ塩、Ｔｉ塩、Ｚｒ塩、Ｓｎ塩、Ｆｅ塩、Ｎｉ塩、Ｃｏ塩などが挙げられる。歯科用材料および歯科用組成物として用いる場合には、これらの金属塩の中でも、好ましくはＬｉ塩、Ｎａ塩、Ｋ塩、Ｍｇ塩、Ｃａ塩、Ｂａ塩である。【００７３】
本発明は上述したような化合物に限定されるものではない。【００７４】
本発明における一般式（１）（メタ）アクリル基を含有するリン酸エステル化合物は、反応それ自体は公知である方法に従って合成される。【００７５】
すなわち、一般式（１）で表される不飽和二重結合を含有するリン酸エステル化合物は代表的には、例えば下記反応式に示すように、一般式（２−ｉ）で表されるアミノフェノール化合物を一般式（３）で表される化合物［例えば、（メタ）アクリル酸クロリド、（メタ）アクリル酸、（メタ）アクリル酸メチル、（メタ）アクリル酸エチル、（メタ）アクリル酸プロピルなど］と作用させることにより一般式（２−ｉｉ）で表される化合物を得た後、該化合物を公知の各種リン酸誘導体（例えば、鎖状ポリリン酸、環状トリメタリン酸、塩化ホスホリルなど）と作用させてリン酸エステル化することにより製造される。【００７６】
【化７】
2008038651.tif 000008
【００７７】
（上式中、Ｒ１１〜Ｒ１６、Ｘ１１、ｎ、Ｙ１１およびＹ１２は前記に同じであり、Ｚ１１はヒドロキシ基、炭素数１〜４のアルコキシ基、塩素原子または臭素原子を表す）【００７８】
原料化合物の一般式（２−ｉ）で表されるアミノフェノール化合物は、公知の方法、例えば、Ｊｏｕｒｎａｌ  ｏｆ  Ａｍｅｒｉｃａｎ  Ｃｈｅｍｉｃａｌ  Ｓｏｃｉｅｔｙ，６８巻，２６００頁（１９４６年）、英国特許第１０２８１５６号公報、特開昭６２−１１４９４２号公報、特開昭６２−１１６５４６号公報、特開平１−１７２３６４号公報、Ｐｈａｒｍａｃｅｕｔｉｃａｌ  Ｂｕｌｌｅｔｉｎ，５巻，３９７頁（１９５２年）、有機合成化学協会誌，２４巻，４４頁（１９６６年）、米国特許第３２４０７０６号公報、Ｉｎｄｉａｎ  Ｊｏｕｒｎａｌ  ｏｆ  Ｃｈｅｍｉｓｔｒｙ，１５Ｂ巻，６６１頁（１９７７年）、米国特許第３４４３９４３号公報、特開平５−３０６３７３号公報、特開平６−７２０３６号公報などに記載の方法に従って製造される。【００７９】
以下、一般式（２−ｉ）で表される化合物に対して一般式（３）で表される化合物を作用させる方法について詳しく述べる。【００８０】
当該方法としては、公知の方法、例えば、第４版実験化学講座（日本化学会編）２２巻，１３７頁〜（１９９２年）、特開２００４−４３４６７号公報などに記載の方法などが挙げられる。【００８１】
かかる反応における、一般式（２−ｉ）で表される化合物に対して、作用させる一般式（３）で表される化合物の使用量は、特に限定するものではないが、通常、一般式（２−ｉ）の化合物１モルに対して、０．１〜１００モルである。かかる使用量として好ましくは、０．５モル〜５０モルであり、より好ましくは、０．９モル〜１０モルである。【００８２】
反応は、無溶媒で行なってもよく、あるいは反応に対して不活性溶媒中で行なってもよい。かかる溶媒としては、例えば、ｎ−ヘキサン、ベンゼンまたはトルエン等の炭化水素系溶媒、アセトン、メチルエチルケトンまたはメチルイソブチルケトン等のケトン系溶媒、酢酸エチルまたは酢酸ブチル等のエステル系溶媒、ジエチルエーテル、テトラヒドロフランまたはジオキサン等のエーテル系溶媒、ジクロロメタン、クロロホルム、四塩化炭素、１，２−ジクロロエタンまたはパークレン等のハロゲン系溶媒などが挙げられる。これらの溶媒は２種類以上を併用しても差し支えない。【００８３】
反応温度は特に制限はないが、反応生成物が重合、分解などしない温度であって、通常、−７８〜１５０℃の範囲であり、好ましくは、−２０〜１００℃であり、より好ましくは、０〜８０℃である。【００８４】
反応時間は反応温度にも依存するが、通常、数分〜１００時間であり、好ましくは、３０分〜５０時間であり、より好ましくは、１〜２０時間である。また、公知の分析手段（例えば、液体クロマトグラフィー、薄層クロマトグラフィー、ＩＲなど）により反応率を確認しながら、任意の反応率で反応を停止することも可能である。【００８５】
また、一般式（３）の化合物として（メタ）アクリル酸ハロゲン化物を用いる場合には、ハロゲン化水素（例えば、塩化水素など）が副生するので、例えば、トリエチルアミン、ピリジン、ピコリン、ジメチルアニリン、ジエチルアニリン、１，４−ジアザビシクロ［２．２．２］オクタン（ＤＡＢＣＯ）、１，８−ジアザビシクロ［５．４．０］ウンデカ−７−エン（ＤＢＵ）等の有機塩基、あるいは、炭酸水素ナトリウム、炭酸ナトリウム、炭酸カリウム、炭酸リチウム、水酸化ナトリウム、水酸化カリウム、水酸化カルシウム、酸化マグネシウム等の無機塩基を脱ハロゲン化水素剤として使用してもよい。【００８６】
かかる脱ハロゲン化水素剤の使用量としては、特に制限はないが、一般式（２−ｉ）で表される化合物１モルに対して、０．０１〜１０モルであり、好ましくは、０．１〜５モルであり、より好ましくは、０．５〜３モルである。【００８７】
製造中間体の一般式（２−ｉｉ）で表される化合物は、上記反応終了後、公知の操作、処理方法（例えば、中和、溶媒抽出、水洗、分液、溶媒留去など）によって後処理されて単離される。さらに所望に応じて、得られた（２−ｉｉ）で表される化合物は公知の方法（例えば、クロマトグラフィー、活性炭や各種吸着剤による処理など）等により分離、精製されて、より高純度の化合物として単離される。【００８８】
次に、一般式（２−ｉｉ）の化合物にリン酸化合物を作用させてリン酸エステル化する方法について詳しく述べる。【００８９】
当該方法としては、公知の方法、例えば、第４版実験化学講座（日本化学会編）２２巻，３１１頁〜（１９９２年）、特開２００１−３９９９２号公報などに記載の方法などが挙げられる。【００９０】
かかる反応において、一般式（２−ｉｉ）で表される化合物に対して、作用させるリン酸誘導体（例えば、鎖状ポリリン酸、環状トリメタリン酸、塩化ホスホリルなど）の使用量は、特に限定するものではないが、通常、一般式（２−ｉｉ）の化合物１モルに対して、０．１〜１００モルである。かかる使用量として好ましくは、０．３モル〜１０モルであり、より好ましくは、０．５モル〜５モルである。【００９１】
本反応では、かかる使用量を調整することによって、本発明の一般式（１）で表される化合物の中に包含されるリン酸モノエステル、リン酸ジエステルまたはリン酸トリエステルを所望に応じて作り分けることが可能である。【００９２】
反応は、無溶媒で行なってもよく、あるいは、水中または反応不活性な溶媒中で行なってもよい。かかる溶媒としては、例えば、ｎ−ヘキサン、ベンゼンまたはトルエン等の炭化水素系溶媒、アセトン、メチルエチルケトンまたはメチルイソブチルケトン等のケトン系溶媒、酢酸エチルまたは酢酸ブチル等のエステル系溶媒、ジエチルエーテル、テトラヒドロフランまたはジオキサン等のエーテル系溶媒、ジクロロメタン、クロロホルム、四塩化炭素、１，２−ジクロロエタンまたはパークレン等のハロゲン系溶媒、アセトニトリル、ジメチルホルムアミド、Ｎ，Ｎ−ジメチルアセトアミド、ｍ−クレゾール等のその他の極性溶媒などが挙げられる。これらの溶媒は２種類以上を併用しても差し支えない。【００９３】
反応温度は特に制限はないが、反応生成物が重合、分解などしない温度であって、通常、−７８〜１５０℃の範囲であり、好ましくは、−２０〜１００℃であり、より好ましくは、０〜８０℃である。【００９４】
反応時間は反応温度にも依存するが、通常、数分〜１００時間であり、好ましくは、３０分〜５０時間であり、より好ましくは、１〜２０時間である。また、公知の分析手段（例えば、液体クロマトグラフィー、薄層クロマトグラフィー、ＩＲなど）により反応率を確認しながら、任意の反応率で反応を停止することも可能である。【００９５】
本反応において、リン酸誘導体として塩化ホスホリルを用いる際には、塩基および／または水の共存下に行なうことが好ましい。かかる塩基としては、例えば、トリエチルアミン、ピリジン、ピコリン、ジメチルアニリン、ジエチルアニリン、１，４−ジアザビシクロ［２．２．２］オクタン（ＤＡＢＣＯ）、１，８−ジアザビシクロ［５．４．０］ウンデカ−７−エン（ＤＢＵ）等の有機塩基、あるいは、炭酸水素ナトリウム、炭酸ナトリウム、炭酸カリウム、炭酸リチウム、水酸化ナトリウム、水酸化カリウム、水酸化カルシウム、酸化マグネシウム等の無機塩基が使用される。【００９６】
該塩基の使用量としては、特に制限はないが、一般式（２−ｉｉ）で表される化合物１モルに対して、０．０１〜１００モルであり、好ましくは０．１〜１０モルであり、より好ましくは、０．５〜５モルである。【００９７】
上述したように、リン酸誘導体の使用量を調整するほか、温度、反応時間、有機溶媒の種類または量、塩基の種類または量などの反応条件を調整することによって本発明の一般式（１）で表される化合物の中に包含されるリン酸モノエステル、リン酸ジエステルまたはリン酸トリエステルを所望に応じて作り分けることが可能である。【００９８】
本発明の一般式（１）で表される不飽和二重結合を含有するリン酸エステル化合物またはその金属塩を製造する際に、反応中あるいは反応後において生成物の重合を防止するために、重合禁止剤を使用することは好ましいことである。かかる重合禁止剤としては、例えば、４−メトキシフェノール、ハイドロキノン、フェノチアジン等の公知の各種化合物を例示することができる。重合禁止剤の使用量は特に制限はないが、反応系中の原料混合物あるいは反応生成物に対して、通常、０．０１〜５重量％であり、好ましくは、０．０５〜３重量％である。【００９９】
本発明の一般式（１）で表される不飽和二重結合を含有するリン酸エステル化合物は上記反応終了後、公知の操作、処理方法（例えば、中和、溶媒抽出、水洗、分液、溶媒留去など）によって後処理されて単離される。さらに所望に応じて、得られたリン酸エステル化合物は公知の方法（例えば、クロマトグラフィー、活性炭や各種吸着剤による処理など）等により分離、精製されて、より高純度の化合物として単離される。【０１００】
さらに、溶液時に濾過などを行い不溶物、不溶性粒子、塵、粉塵、異物などの不純物の含有量が少なく高い透明性を有していることは好ましく、例えば、一般式（１）で表される不飽和二重結合を含有するリン酸エステル化合物を、例えば、クリーンルームなどの施設内でフィルターを用いて濾過する方法により、前記不純物を除去することが可能である。【０１０１】
また必要に応じて、一般式（１）で表される不飽和二重結合を含有するリン酸エステル化合物を製造する際に、製造中間体において前記操作、処理方法を行なうことにより純度を高めることもできる。【０１０２】
本発明の一般式（１）で表される不飽和二重結合を含有するリン酸エステル化合物の金属塩は、このように得られた一般式（１）で表される不飽和二重結合を含有するリン酸エステル化合物を、リン酸金属塩を製造する公知の方法に従って各種金属化合物と作用させることにより、製造される。【０１０３】
分子内に不飽和二重結合として（メタ）アクリル基と、リン酸エステル基とを有するいくつかの化合物が既知化合物として知られている。例えば、特開２００３−８９６１３号公報、特開２００４−１３１４６８号公報には、（メタ）アクリル基を有するリン酸エステル化合物を用いてなる歯科用材料が開示されている。しかしながら、該歯科用材料は歯科用接着剤として要求される性能、例えば、保存安定性、取り扱い性、重合性、接着性または接着耐久性などの面において十分な性能を有していると言えない。【０１０４】
本発明の、特定構造を有するリン酸エステル化合物を含有してなる歯科用材料が、取り扱い性、重合性、接着性または接着耐久性などの面で優れた性能を有することは、まさに予想し得ない驚くべき結果であり、これによって従来では到底考えられない有用な歯科用材料を提供することが可能となる。【０１０５】
本発明の歯科用材料は、歯科用材料を構成する有機材料の成分として一般式（１）で表される不飽和二重結合を含有するリン酸エステル化合物および／またはその金属塩の少なくとも一種を含有することを特徴とするものである。【０１０６】
本発明の歯科用材料とは、下記の歯科用組成物を含む広く歯科治療において使用される有機系の歯科材料全般を包含するものであり、例えば、歯冠用レジン、人工歯などの歯冠用材料、コンポジットレジン、根管充填材、ボンディング材などの歯科充填用材料、レジンセメント、矯正用接着材などの歯科用接着材・合着材、フィッシャーシーラント、コーティング材、クラウン・ブリッジ・インレー用レジン、支台築造材、義歯床用レジン、義歯床補修用レジンなどが包含される。【０１０７】
＜歯科用組成物＞
本発明の歯科用組成物とは必須構成成分として重合性化合物の他に、重合開始剤を含有してなるものであり、これには重合、硬化を行なう前の重合性組成物と該重合性組成物を重合、硬化して得られる硬化物が包含される。【０１０８】
本発明の歯科用組成物は、重合性化合物および重合開始剤を必須構成成分として含有してなる重合性組成物であって、該重合性化合物として、一般式（１）で表される不飽和二重結合を含有するリン酸エステル化合物および／またはその金属塩を含有することを特徴とする。【０１０９】
（重合性化合物）
本発明の一般式（１）で表される不飽和二重結合を含有するリン酸エステル化合物および／またはその金属塩を含有する歯科用組成物において、一般式（１）で表される化合物および／またはその金属塩は単独で用いられてもよく、あるいは、一般式（１）で表される化合物であって互いに異なる複数が併用されても差し支えない。【０１１０】
一般式（１）で表されるリン酸エステル化合物および／またはその金属塩は、本発明の歯科用組成物中の全ての重合性化合物１００質量部中、通常１〜１００質量％の範囲で使用される。【０１１１】
本発明の歯科用組成物は、必須構成成分の一つである重合性化合物として、一般式（１）で表されるリン酸エステル化合物および／またはその金属塩を含有する他に、本発明の所望の効果を損なわない程度で、一般式（１）で表されるリン酸エステル化合物および／またはその金属塩以外の他の重合性化合物を含有してもよい。【０１１２】
かかる重合性化合物としては、特に限定されるものではなく、歯科用材料分野で使用されている各種公知の重合性化合物（重合性モノマーまたは重合性オリゴマーなど）が使用される。【０１１３】
一般式（１）で表されるリン酸エステル化合物および／またはその金属塩以外の他の重合性化合物として、重合性、硬化性などを考慮すると、好ましくは、（メタ）アクリル酸エステル化合物または（メタ）アクリル酸アミド化合物である。【０１１４】
低毒性で重合が速やかに達成され、加水分解を受けにくく、製造が比較的容易である（メタ）アクリル酸エステル化合物は、より好ましい化合物である。【０１１５】
かかる（メタ）アクリル酸エステル化合物としては、例えば、メチル（メタ）アクリレート、エチル（メタ）アクリレート、ブチル（メタ）アクリレート、ヘキシル（メタ）アクリレート、２−エチルヘキシル（メタ）アクリレート、ドデシル（メタ）アクリレート、ラウリル（メタ）アクリレート、シクロヘキシル（メタ）アクリレート、ベンジル（メタ）アクリレート、イソボルニル（メタ）アクリレート、アダマンチル（メタ）アクリレート等のアルキル（メタ）アクリレート化合物；２−ヒドロキシエチル（メタ）アクリレート、２−または３−ヒドロキシプロピル（メタ）アクリレート、４−ヒドロキシブチル（メタ）アクリレート、５−ヒドロキシペンチル（メタ）アクリレート、６−ヒドロキシヘキシル（メタ）アクリレート、１，２−または１，３−ジヒドロキシプロピルモノ（メタ）アクリレート、エリスリトールモノ（メタ）アクリレート等のヒドロキシアルキル（メタ）アクリレート化合物；ジエチレングリコールモノ（メタ）アクリレート、トリエチレングリコールモノ（メタ）アクリレート、ポリエチレングリコールモノ（メタ）アクリレート、ポリプロピレングリコールモノ（メタ）アクリレート等のポリエチレングリコールモノ（メタ）アクリレート化合物；エチレングリコールモノメチルエーテル（メタ）アクリレート、エチレングリコールモノエチルエーテル（メタ）アクリレート、ジエチレングリコールモノメチルエーテル（メタ）アクリレート、トリエチレングリコールモノメチルエーテル（メタ）アクリレート、ポリエチレングリコールモノメチルエーテル（メタ）アクリレート、ポリプロピレングリコールモノアルキルエーテル（メタ）アクリレート等の（ポリ）グリコールモノアルキルエーテル（メタ）アクリレート；パーフルオロオクチル（メタ）アクリレート、ヘキサフルオロブチル（メタ）アクリレート等の（メタ）アクリル酸フルオロアルキルエステル化合物；γ−（メタ）アクリロキシプロピルトリメトキシシラン、γ−（メタ）アクリロキシプロピルトリ（トリメチルシロキシ）シラン等の（メタ）アクリロキシアルキル基を有するシラン化合物；β−メタクリロイルオキシエチルハイドロジェンフタレート、β−メタクリロイルオキシエチルハイドロジェンサクシネート、β−メタクリロイルオキシエチルマレエート等のカルボン酸含有（メタ）アクリレート化合物；３−クロロ−２−ヒドロキシプロピルメタクリレートなどのハロゲン含有（メタ）アクリレート、ならびに、テトラフルフリル（メタ）アクリレート等の複素環を有する（メタ）アクリレート化合物；エチレングリコールジ（メタ）アクリレート、プロピレングリコールジ（メタ）アクリレート、ブチレングリコールジ（メタ）アクリレート、ネオペンチルグリコールジ（メタ）アクリレート、へキシレングリコールジ（メタ）アクリレート、トリメチロープロパントリ（メタ）アクリレート、ペンタエリスリトールテトラ（メタ）アクリレート等のアルカンポリオールのポリ（メタ）アクリレート化合物；ジエチレングリコールジ（メタ）アクリレート、トリエチレングリコールジ（メタ）アクリレート、ポリエチレングリコールジ（メタ）アクリレート、ジプロピレングリコールジ（メタ）アクリレー��、ポリプロピレングリコールジ（メタ）アクリレート、ジブチレングリコールジ（メタ）アクリレート、ジペンタエリスリトールヘキサ（メタ）アクリレート等のポリオキシアルカンポリオールのポリ（メタ）アクリレート化合物；【０１１６】
下記一般式（４）で表わされる脂肪族、脂環族または芳香族の（メタ）アクリレート化合物；【０１１７】
【化８】
2008038651.tif 000009
【０１１８】
（上記式において、Ｒ１１は水素原子またはメチル基を示し、ｍおよびｎは０または正の整数を示し、Ｒ１２は二価の有機連結基である。）
下記一般式（５）で表される脂環族または芳香族エポキシジ（メタ）アクリレート；【０１１９】
【化９】
2008038651.tif 000010
【０１２０】
（上記式において、Ｒ１３は水素原子またはメチル基を示し、ｎは０または正の数を示し、Ｒ１４は二価の有機連結基である）
さらに、下記一般式（６）で表される分子内にウレタン結合を有する（メタ）アクリレート化合物；【０１２１】
【化１０】
2008038651.tif 000011
【０１２２】
（上記式において、Ｒ１５は水素原子またはメチル基を表し、Ｒ１６は二価の有機連結基を表す）などの単官能もしくは多官能（メタ）アクリル酸エステル化合物が例示される。【０１２３】
上記一般式（４）または（５）における、二価の有機連結基Ｒ１２またはＲ１４はそれぞれ、−（ＣＨ２）２−、−（ＣＨ２）４−、−（ＣＨ２）６−、【０１２４】
【化１１】
2008038651.tif 000012
【０１２５】
を表す。【０１２６】
また前記一般式（６）における、二価の有機連結基Ｒ１６は、−（ＣＨ２）２−、
−（ＣＨ２）４−、−（ＣＨ２）６−、【０１２７】
【化１２】
2008038651.tif 000013
【０１２８】
を表す。【０１２９】
上記重合性化合物の例示中、メチルメタクリレート、エチルメタアクリレート、２−ヒドロキシエチルメタクリレート、ジエチレングリコールモノメチルエーテルメタクリレート、テトラエチレングリコールモノメチルエーテルメタクリレート、エチレングリコールジメタクリレート、トリエチレングリコールジメタクリレートならびに下記一般式（７）、（８）および（９）で表される化合物は、さらに好ましい。【０１３０】
【化１３】
2008038651.tif 000014
【０１３１】
（上記式において、Ｒ１７は水素原子またはメチル基を表す）【０１３２】
【化１４】
2008038651.tif 000015
【０１３３】
（上記式において、Ｒ１８は水素原子またはメチル基を表し、ｍ＋ｎは平均２．６である）【０１３４】
【化１５】
2008038651.tif 000016
【０１３５】
（上記式において、Ｒ１９は水素原子またはメチル基を表す）【０１３６】
このような一般式（１）で表されるリン酸エステル化合物および／またはその金属塩以外の他の重合性化合物は、本発明の歯科用組成物中の全ての重合性化合物１００質量部中、通常、５〜９０質量％の範囲で使用され、好ましくは、５〜８０質量％、より好ましくは、１０〜７０質量％、さらに好ましくは、１０〜５０質量％の範囲内の量で使用される。【０１３７】
さらに本発明の歯科用組成物は、本発明の所望の効果を損なわない程度において、一般式（１）で表されるリン酸エステル化合物および／またはその金属塩以外の、公知の他の酸性基含有モノマーなどを含有してもよい。前記の酸性基としては、具体的には例えば、カルボキシル基、リン酸基、スルホン酸基等が好ましいものとして挙げられる。【０１３８】
かかる酸性基含有の重合性モノマーのうち、１分子中に少なくとも１個のカルボキシル基を有するモノマーとしては、モノカルボン酸、ジカルボン酸、トリカルボン酸およびテトラカルボン酸またはこれらの誘導体を挙げることができる。【０１３９】
例えば（メタ）アクリル酸、マレイン酸、ｐ−ビニル安息香酸、１１−（メタ）アクリロイルオキシ−１，１−ウンデカンジカルボン酸（ＭＡＣ−１０）、１，４−ジ（メタ）アクリロイルオキシエチルピロメリット酸、６−（メタ）アクリロイルオキシエチルナフタレン−１，２，６−トリカルボン酸、４−（メタ）アクリロイルオキシメチルトリメリット酸およびその無水物、４−（メタ）アクリロイルオキシエチルトリメリット酸およびその無水物、４−（メタ）アクリロイルオキシブチルトリメリット酸およびその無水物、４−［２−ヒドロキシ−３−（メタ）アクリロイルオキシ］ブチルトリメリット酸およびその無水物、２，３−ビス（３，４−ジカルボキシベンゾイルオキシ）プロピル（メタ）アクリレート、Ｎ−ｏ−ジ（メタ）アクリロイルオキシチロシン、ｏ−（メタ）アクリロイルオキシチロシン、Ｎ−（メタ）アクリロイルオキシチロシン、Ｎ−（メタ）アクリロイルオキシフェニルアラニン、Ｎ−（メタ）アクリロイル−ｐ−アミノ安息香酸、Ｎ−（メタ）アクリロイル−ｏ−アミノ安息香酸、Ｎ−（メタ）アクリロイル−５−アミノサリチル酸、Ｎ−（メタ）アクリロイル−４−アミノサリチル酸、２または３または４−（メタ）アクリロイルオキシ安息香酸、２−ヒドロキシエチル（メタ）アクリレートとピロメリット酸二無水物の付加生成物（ＰＭＤＭ）、２−ヒドロキシエチル（メタ）アクリレートと無水マレイン酸または３，３’，４，４’−ベンゾフェノンテトラカルボン酸二無水物（ＢＴＤＡ）または３，３’，４，４’−ビフェニルテトラカルボン酸二無水物の付加反応物、２−（３，４−ジカルボキシベンゾイルオキシ）１，３−ジ（メタ）アクリロイルオキシプロパン、Ｎ−フェニルグリシンまたはＮ−トリルグリシンとグリシジル（メタ）アクリレートとの付加物、４−［（２−ヒドロキシ−３−（メタ）アクリロイルオキシプロピル）アミノ］フタル酸、３または４−［Ｎ−メチル−Ｎ−（２−ヒドロキシ−３−（メタ）アクリロイルオキシプロピル）アミノ］フタル酸などを挙げることができる。【０１４０】
また、１分子中に少なくとも１個のリン酸基を有するモノマーとしては、例えば２−（メタ）アクリロイルオキシエチルアシドホスフェート、２および３−（メタ）アクリロイルオキシプロピルアシドホスフェート、４−（メタ）アクリロイルオキシブチルアシドホスフェート、６−（メタ）アクリロイルオキシヘキシルアシドホスフェート、８−（メタ）アクリロイルオキシオクチルアシドホスフェート、１０−（メタ）アクリロイルオキシデシルアシドホスフェート、１２−（メタ）アクリロイルオキシドデシルアシドホスフェート、ビス｛２−（メタ）アクリロイルオキシエチル｝アシドホスフェート、ビス｛２または３−（メタ）アクリロイルオキシプロピル｝アシドホスフェート、２−（メタ）アクリロイルオキシエチルフェニルアシドホスフェート、２−（メタ）アクリロイルオキシエチルｐ−メトキシフェニルアシドホスフェートなどを挙げることができる。これらの化合物におけるリン酸基は、チオリン酸基に置き換えることができる。【０１４１】
また、１分子中に少なくとも１個のスルホン酸基を有するモノマーとして、例えば２−スルホエチル（メタ）アクリレート、２−スルホ−１−プロピル（メタ）アクリレートまたは１−スルホ−２−プロピル（メタ）アクリレート、１−スルホ−２−ブチル（メタ）アクリレート、または３−スルホ−２−ブチル（メタ）アクリレート、３−ブロモ−２−スルホ−２−プロピル（メタ）アクリレート、３−メトキシ−１−スルホ−２−プロピル（メタ）アクリレート、１，１−ジメチル−２−スルホエチル（メタ）アクリルアミドなどを挙げることができる。【０１４２】
このような酸性基含有モノマーは、本発明の歯科用組成物中の重合性化合物１００質量部に対して、通常は０．０１〜１００質量部の範囲で使用され、好ましくは０．１〜５０質量部、より好ましくは、０．５〜２０質量部、さらに好ましくは、１〜１０質量部の範囲内の量で使用される。【０１４３】
一般式（１）で表されるリン酸エステル化合物および／またはその金属塩、ならびに、これら以外の他の重合性化合物から調製される重合性化合物全体の粘度としては、特に制限するものではないが、通常、１０〜１，０００，０００ｃＰ（ｍＰａ・ｓ）であり、好ましくは、混合時の取り扱い性の点で１００〜１，０００，０００ｃＰ（ｍＰａ・ｓ）であり、より好ましくは、１００〜１００，０００ｃＰ（ｍＰａ・ｓ）である。【０１４４】
本発明の歯科用組成物中における必須構成成分である重合性化合物の全ての含有量は、歯科用組成物の総重量中、５〜５０重量％の範囲内にあることが好ましく、より好ましくは、１０〜３０重量％の範囲内である。【０１４５】
（重合開始剤）
本発明の歯科用組成物において使用される重合開始剤としては、特に限定されるものではなく、公知の各種重合開始剤（例えば、熱重合開始剤、常温重合開始剤または光重合開始剤など）が好適に使用される。【０１４６】
該熱重合開始剤として、例えば、有機過酸化物、ジアゾ系化合物などが挙げられる。これらの熱重合開始剤の中で有機過酸化物として、例えば、ジアセチルパ−オキサイド、ジイソブチルパーオキサイド、ジデカノイルパーオキサイド、ベンゾイルパーオキサイド、スクシン酸パーオキサイドなどのジアシルパーオキサイド類；ジイソプロピルパーオキシジカーボネート、ジ−２−エチルヘキシルパーオキシジカーボネート、ジアリルパーオキシジカーボネートなどのパーオキシジカーボネート類；ｔｅｒｔ−ブチルパーオキシイソブチレート、ｔｅｒｔ−ブチルネオデカネート、クメンパーオキシネオデカネートなどのパーオキシエステル類；アセチルシクロヘキシルスルホニルパーオキシドなどの過酸化スルホネート類等が挙げられる。【０１４７】
またジアゾ系化合物としては、２，２’−アゾビスイソブチロニトリル、４，４’−アゾビス（４−シアノ吉草酸）、２，２’−アゾビス（４−メトキシ−２，４−ジメトキシバレロニトリル）、２，２’−アゾビス（２−シクロプロピルプロピオニトリル）などを挙げることができる。【０１４８】
重合を短時間で行うことができる等の利点から、８０℃での分解半減期が１０時間以下である化合物は好ましく、上記化合物の中でも、ベンゾイルパ−オキサイド、２，２’−アゾビスイソブチロニトリルは、より好ましい化合物である。【０１４９】
常温重合開始剤としては、例えば、熱重合開始剤と還元性化合物を組み合せて作用させることによって常温で重合を開始する、いわゆるレドックス系重合開始剤、ならびに、単独で重合可能なトリアルキルホウ素誘導体などが具体例として挙げられる。【０１５０】
かかるレドックス系重合開始剤として、特に限定はなく、公知の熱重合開始剤と還元性化合物が使用される。すなわち、該レドックス系重合開始剤として使用される還元性化合物として、例えば、Ｎ，Ｎ−ジメチルアニリン、ｐ−Ｎ，Ｎ−ジヒドロキシエチルアニリン、Ｎ，Ｎ−ジベンジルアニリン、Ｎ，Ｎ−ジメチル−ｐ−トルイジン、Ｎ，Ｎ−ジエチル−ｐ−トルイジン、Ｎ，Ｎ−ジヒドロキシ−ｐ−トルイジン、Ｎ，Ｎ−ジメチル−ｐ−ｔｅｒｔ−ブチルアニリン、Ｎ，Ｎ−ジメチルアニシジン、Ｎ，Ｎ−ジエチル−ｐ−クロルアニリン、ｐ−Ｎ，Ｎ−ジメチルアミノ安息香酸、ｐ−Ｎ，Ｎ−ジメチルアミノ安息香酸メチル、ｐ−Ｎ，Ｎ−ジエチルアミノ安息香酸メチル、ｐ−Ｎ，Ｎ−ジエチルアミノ安息香酸、ｐ−Ｎ，Ｎ−ジメチルアミノ安息香酸エチル、ｐ−Ｎ，Ｎ−ジエチルアミノ安息香酸エチル、ｐ−Ｎ，Ｎ−ジメチルアミノ安息香酸２−ｎ−ブトキシエチル、ｐ−Ｎ，Ｎ−ジエチルアミノ安息香酸２−ｎ−ブトキシエチル、ｐ−Ｎ，Ｎ−ジメチルアミノベンズアルデヒド、ｐ−Ｎ，Ｎ−ジメチルアミノベンゾニトリル、ｐ−Ｎ，Ｎ−ジエチルアミノベンゾニトリル、ｐ−ジメチルアミノフェネチルアルコ−ル、Ｎ，Ｎ−ジメチルアミノエチルメタクリレート、トリエチルアミン、トリブチルアミン、トリプロピルアミン、Ｎ−エチルエタノールアミン、Ｎ−フェニルグリシン、Ｎ−トリルグリシン、Ｎ−（３−メタクリロイルオキシ−２−ヒドロキシプロピル）フェニルグリシンなどのアミン化合物；ベンゼンスルフィン酸、ｏ−トルエンスルフィン酸、ｐ−トルエンスルフィン酸、エチルベンゼンスルフィン酸、デシルベンゼンスルフィン酸、ドデシルベンゼンスルフィン酸、クロルベンゼンスルフィン酸などの芳香族スルフィン酸またはその塩類；５−ブチルアミノバルビツール酸、１−ベンジル−５−フェニルバルビツ−ル酸などのバルビツール酸誘導体；亜硫酸、重亜硫酸、メタ亜硫酸、メタ重亜硫酸、ピロ亜硫酸、チオ硫酸、１亜２チオン酸、次亜硫酸、ヒドロ亜硫酸およびこれらの塩類（例えば、ナトリウム塩、カリウム塩、水素ナトリウム塩、水素カリウム塩など）；等の有機または無機化合物が例示される。【０１５１】
また、前述の単独で重合可能な常温重合開始剤としては、例えば、トリプロピルホウ素、トリイソプロピルホウ素、トリ−ｎ−ブチルホウ素、トリ−ｎ−アミルホウ素、トリイソアミルホウ素、トリ−ｓｅｃ−アミルホウ素またはこれらの一部が部分酸化されたトリアルキルホウ素酸化物などが挙げられる。【０１５２】
光重合開始剤は、可視光あるいは紫外線光の照射で励起されて重合を開始する化合物であり、例えば、ベンジル、カンファ−キノン、α−ナフチル、ｐ，ｐ’−ジメトキシベンジル、ペンタジオン、１，４−フェナントレンキノン、ナフトキノン、トリメチルベンゾイルジフェニルフォスフィンオキシドなどのα−ジケトン化合物類またはリン原子含有化合物などが例示される。【０１５３】
これらの化合物は単独で使用されてもよく、あるいは、２種類以上を混合して使用されても差し支えない。【０１５４】
重合開始剤として光重合型開始剤を使用する場合に重合性を向上させる目的で光重合促進剤と組み合わせて使用することは好ましいことである。【０１５５】
かかる光重合促進剤としては、前述したようなレドックス系重合開始剤で用いられる還元性化合物（例えば、アミン化合物、芳香族スルフィン酸またはその塩類、バルビツール酸誘導体など）が使用される。【０１５６】
これらの化合物を光重合促進剤として使用する際には、単独で使用してもよく、あるいは、２種類以上を混合して使用しても差し支えない。【０１５７】
これら化合物の中でも光重合促進剤として、ｐ−Ｎ，Ｎ−ジメチルアミノ安息香酸エチル、ｐ−Ｎ，Ｎ−ジメチルアミノ安息香酸メチル、ｐ−Ｎ，Ｎ−ジメチルアミノ安息香酸２−ｎ−ブトキシエチル、Ｎ，Ｎ−ジメチルアミノエチルメタクリレートなどは、好ましい化合物である。【０１５８】
光重合開始剤と光重合促進剤を併用する組み合わせの中でも、例えば、光重合開始剤として、カンファーキノンまたはトリメチルベンゾイルジフェニルフォスフィンオキシドを使用し、光重合促進剤として、ｐ−Ｎ，Ｎ−ジメチルアミノ安息香酸エチルまたはｐ−Ｎ，Ｎ−ジメチルアミノ安息香酸２−ｎ−ブトキシエチルを使用する組み合わせは、さらに好ましい。【０１５９】
これらの重合開始剤の使用量は、特に限定されるものではないが、通常、重合性化合物１００質量部に対して、０．００１〜１０質量部であり、好ましくは０．００１〜５質量部であり、より好ましくは、０．００５〜２質量部である。【０１６０】
（充填材）
本発明の歯科用組成物はさらに必要に応じて、機械的強度の確保、Ｘ線造影性の付与などの目的で、充填材が添加されてよい。【０１６１】
本発明に使用される充填材としては、特に限定するものではなく、通常、公知の無機または有機充填材が使用される。【０１６２】
かかる無機充填材として、例えば、周期律表第Ｉ、ＩＩ、ＩＩＩ、ＩＶ族、遷移金属またはこれらの酸化物、塩化物、亜硫酸塩、炭酸塩、リン酸塩、ケイ酸、あるいは、これらの混合物が挙げられる。より具体的には、例えば、二酸化ケイ素、ランタンガラス、バリウムガラス、ストロンチウムガラスなどのガラス粉末；石英粉末；硫酸バリウム、酸化アルミニウム、酸化チタン、バリウム塩、ガラスビーズ、ガラス繊維、フッ化バリウム、鉛塩、タルクを含有するガラスフィラー；シリカゲル、コロイダルシリカ、ジルコニウム酸化物、スズ酸化物、炭素繊維、その他セラミックス粉末などが挙げられる。また無機充填材の中でも、カチオン溶出性の充填材として、例えば、水酸化カルシウム、水酸化ストロンチウムなどの水酸化物；  酸化亜鉛、ケイ酸塩ガラス、フルオロアルミノシリケートガラス等の酸化物などの無機化合物が挙げられる。【０１６３】
有機充填材として、例えば、ポリメチルメタアクリレート、ポリエチルメタアクリレート、ポリメチルメタアクリレート−ポリエチルメタアクリレート共重合体、架橋型ポリメチルメタアクリレート、架橋型ポリエチルメタアクリレート、エチレン−酢酸ビニル共重合体、スチレン−ブタジエン共重合体、アクリロニトリル−スチレン共重合体、アクリロニトリル−スチレン−ブタジエン共重合体等が挙げられる。これらは、単独で使用されてもよく、または、二種類以上を併用してもよい。【０１６４】
これらのほかに本発明に使用される充填材として、前記無機充填材に重合性化合物を添加してペースト状にした後、重合された後で粉砕して得られる有機−無機複合充填材が挙げられ、好適に使用される。【０１６５】
これらの充填材の中でも、無機充填材は好ましく、前述したような各種ガラスを微粉砕して得られるガラス粉末は、より好ましい。【０１６６】
本発明において使用される充填材は、一般に、臨床治療においては充填物の存在がＸ線写真で明瞭に確認できることが重要であるため、Ｘ線造影性を有することが好ましい。ガラス粉末にＸ線造影性を付与するためには、ガラス構成元素として、通常バリウム、ストロンチウム、ジルコニウム、ビスマス、タングステン、ゲルマニウム、モリブデン、ランタニド等のＸ線造影性を有する元素（重金属元素）が添加される。【０１６７】
充填材の粒径、形状に、特に制限はなく、充填材の平均粒子径は、通常、０．０１〜１００μｍであり、好ましくは、０．０１〜５０μｍであり、より好ましくは、０．０１〜１０μｍであり、さらに好ましくは、０．１〜３μｍである。【０１６８】
また、充填材の屈折率は１．５３〜１．６７であり、より好ましくは、１．５４〜１．６５である。【０１６９】
本発明の歯科用組成物においては、重合性化合物の硬化物（レジンマトリックス）の屈折率と充填材の屈折率の差が０．０５以下であるように重合性化合物の配合を調整するか、そのような屈折率を有する充填材を選択することが
好ましく、該屈折率の差が０．０２以下であることがより好ましい。【０１７０】
本発明の歯科用組成物において含まれる充填材の含有量は、重合性化合物１００質量部に対して、通常、５〜２０００質量部であり、好ましくは、１００〜１０００質量部であり、より好ましくは、１００〜７００質量部である。【０１７１】
本発明の歯科用組成物は、必須構成成分として一般式（１）で表されるリン酸エステル化合物および／またはその金属塩を含む重合性化合物および重合開始剤、ならびに必要に応じて充填材を含有しているが、所望の効果を損なわない限りにおいて、公知の各種添加剤を含有していてもよい。かかる添加剤として、例えば、色素、顔料、染料、安定剤、ポリマー粉末、紫外線吸収剤、重合禁止剤、酸化防止剤、溶媒（例えば、ヘキサン、ヘプタン、オクタン、トルエン、ジクロロメタン、メタノール、エタノール、酢酸エチル等の有機溶媒、水など）、増粘剤（例えば、ポリビニルピロリドン、カルボキシメチルセルロース、ポリビニルアルコールなど）、殺菌剤、消毒剤、安定化剤、保存剤等が挙げられる。【０１７２】
本発明の歯科用組成物の製造方法としては、特に制限されるものではなく、従来から公知の方法により好適に実施される。すなわち、例えば、歯科修復用のコンポジットレジンの場合では、重合性化合物、重合開始剤、充填材、さらに所望に応じて各種添加剤を所定量秤り取り、これらを混合、混錬してペースト状の組成物を調製する方法などが挙げられる。【０１７３】
重合性化合物を使用する際に不溶物または異物を除去するために、重合前に濾過などの操作によって精製することは好ましい。また、硬化物中での気泡の生成を防止する目的で、該組成物を減圧下で充分に脱気、脱泡することは好ましい。【０１７４】
本発明の歯科用組成物の使用法として、例えば、歯科修復用のコンポジットレジンでは、上記の方法で製造されたペースト状の組成物を、直接患者の窩洞内に充填して歯科治療に用いられる照射光を照射することにより硬化される方法、成形されるべき歯冠がインレーやクラウンの場合には、患者の口腔内印象から作成された窩洞歯、支台歯の模型上に、上記ワンペースト状の組成物を、歯冠形態を再現するように築盛した後、同様に活性光線を照射することにより硬化する方法が例示される。【０１７５】
本発明の歯科用組成物の重合、硬化は、紫外線または可視光線などの活性光線の照射により、好適に実施される。活性光線の光源として、例えば、蛍光灯、各種水銀灯、キセノンランプ、タングステンランプ、ハロゲンランプまたは太陽光などが使用される。【０１７６】
活性光線の照射時間は、活性光線の波長、強度、充填時の歯科用組成物の形状などにも影響されるので、特に限定するものではないが、通常、１秒〜５分である。重合、硬化の際の温度は、通常０〜１００℃、好ましくは５〜６０℃の範囲である。重合、硬化は、歯科治療面での都合および患者への影響、負担など考慮して、常温付近（２０〜４０℃）で、なるべく短時間で完了するのが好ましく、特に１〜３０分間で終了させるように、組成を調整してもよい。【０１７７】
また、例えば、硬質メタクリルレジン系人工歯の製造方法としては、重合性化合物、重合開始剤および充填材の各々所定量を秤り取り、必要に応じて、着色剤、顔料などを添加して均一になるまで混錬してペースト状の組成物を調製する。次いで、該組成物を人工歯金型に挿入して加圧成形する。すなわち、例えば、該組成物を金型内で加圧したまま金型を加熱することにより重合成形させる。重合触媒としては、前述したような熱重合開始剤が好適に用いられる。重合終了後、該金型より成形物を取り出して人工歯が得られる。【０１７８】
以下、実施例により本発明を更に具体的に説明するが、本発明はこれらの実施例に限定されるものではない。【０１７９】
［合成例１］
＜不飽和二重結合含有化合物２−ｉｉ−１の製造＞
２−（４’−アミノフェニル）−２−（４’−ヒドロキシフェニル）プロパン  １６８．２ｇ（０．７４モル）とＮ，Ｎ−ジメチルアセトアミド  ３５０ｇを混合、溶解して得られた溶液に対して、４０℃でメタクリル酸クロリド  ７７．０ｇ（０．７４モル）を２時間かけて滴下した。５０℃でさらに１時間加熱した後、液体クロマトグラフィーで反応がほぼ完結していることを確認した上で、室温まで冷却した。酢酸エチル３００ｍｌを加えて希釈した後、水相が中性になるまで水洗、分液を行い、その後、有機相を取り出した。減圧下、溶媒を留去して濃縮した時点で析出した固体を濾過して集めた。これをメタノール／水混合溶媒でスラッジ精製して、無色粉末状結晶の２−（４’−メタクリロイルアミノフェニル）−２−（４’−ヒドロキシフェニル）プロパン［下記式（２−ｉｉ−１）の化合物］  １８０．７ｇ（０．６２モル）を得た。
収率８２％、純度（ＨＰＬＣ面積法）９９％。【０１８０】
【化１６】
2008038651.tif 000017
【０１８１】
＜リン酸エステル化合物１−１の製造＞
塩化ホスホリル  ７３．６ｇ（０．４８モル）、テトラヒドロフラン１００ｍｌを秤取、混合して得られた溶液を−５℃に冷却した。該溶液に対して、合成例１で製造した化合物  １１８．２ｇ（０．４０モル）、トリエチルアミン  ４８．６ｇ（０．４８モル）およびテトラヒドロフラン２００ｍｌの混合溶液を２時間かけて滴下した後、さらに同温度で１時間攪拌して液体クロマトグラフ分析により原料の消失を確認した。ついで、０℃で該反応液に対して、水２５．２ｇ（１．４モル）、トリエチルアミン  ８０．９ｇ（０．８モル）およびテトラヒドロフラン  ５．７ｇの混合液を滴下して加水分解した。【０１８２】
反応液にｎ−ブタノール３００ｍｌを加えて抽出して、水洗、分液した後、有機相を取り出して減圧下に溶媒を留去して、微黄色透明粘稠液体の４−［１’−（４”−メタアクリロイルアミノフェニル）−１’−メチルエチル］フェニルホスフェート、［下記式（１−１）の化合物］１４８．２ｇを得た。
収率９０％、純度（ＨＰＬＣ面積法）９２％。【０１８３】
得られた化合物のスペクトルデータ、質量分析の結果は以下の通りである。
・Ｈ１−ＮＭＲ  δ（ＤＭＳＯ−ｄ６）：  １．５８（ｓ、６Ｈ）、１．９２（ｓ、３Ｈ）、２．０５（ｓ、２Ｈ）、５．４６（ｍ、１Ｈ）、５．７８（ｍ、１Ｈ）、７．００〜７．２０（ｍ、６Ｈ）、７．５０〜７．６０（ｄ、２Ｈ）、８．００〜８．０５（ｂｒ、１Ｈ）
・ＩＲ（ｃｍ−１）：  １６６１、１２１９、９７１
・ＦＤ−ＭＳ（ｍ／ｅ）：  ３７６（Ｍ＋１）、３７５（Ｍ）、２９５（Ｍ−８０）【０１８４】
【化１７】
2008038651.tif 000018
［合成例２］
＜不飽和二重結合含有化合物２−ｉｉ−２の製造＞
ｐ−アミノフェノール  ３２．７ｇ（０．３０モル）とＮ，Ｎ−ジメチルアセトアミド  ８０ｇを混合、溶解して得られた溶液に対して、５０℃でメタクリル酸クロリド  ２９．８ｇ（０．２８５モル）を２時間かけて滴下した。５０℃でさらに２時間加熱した後、液体クロマトグラフィーで反応がほぼ完結していることを確認した上で、室温まで冷却した。酢酸エチル  ７５０ｇおよび蒸留水  １３００ｇを加えて水洗、分液を行い、さらに有機相をＮａＨＣＯ３水で洗浄した。その後、有機相にトルエン  ２００ｇを加えて減圧下、溶媒を留去した。途中トルエン  ４００ｇを２回に分けて追加しながら濃縮を行い、固体が析出した時点で終了した。得られた固体にトルエン  ５００ｇを加えてスラッジングした後、濾過、洗浄して湿体を得た。窒素気流下４０℃にて乾燥し粉末状結晶の４−メタクリロイルアミノフェノール［下記式（２−ｉｉ−２）の化合物］  ３６．７ｇ（０．２０７モル）を得た。
収率７２．６％、純度（ＨＰＬＣ面積法）９８．２％。【０１８５】
【化１８】
2008038651.tif 000019
【０１８６】
＜リン酸エステル化合物１−２の製造＞
塩化ホスホリル  ４４．９ｇ（０．２９モル）、テトラヒドロフラン４０．０ｇを秤取、混合して得られた溶液を−５℃に冷却した。該溶液に対して、合成例２で製造した化合物［２−ｉｉ−２］  ３４．６ｇ（０．１９５モル）、トリエチルアミン  ２９．６ｇ（０．２９モル）およびテトラヒドロフラン８０ｇの混合溶液を−５℃〜０℃を維持しながら２時間かけて滴下した後、さらに３℃で１．５時間攪拌して液体クロマトグラフ分析により原料の消失を確認した。ついで、３℃で該反応液に対して、水１２５．０ｇ（６．９モル）、トリエチルアミン  ３９．５ｇ（０．３９モル）およびテトラヒドロフラン  ０．３ｇの混合液を滴下して２５時間加水分解した。【０１８７】
次いで、反応液に酢酸エチル  ７５．０ｇ、トルエン  ７５．０ｇおよび蒸留水  １００ｇを加え、洗浄、分液して有機相を除去した。得られた水相を３００ｇのｎ−ブタノールで、抽出操作を２回実施した。得られた有機相に１０ｗｔ％塩酸水を添加した。水相を除去した後、トルエン  ２００ｇを加えて、減圧下、共沸脱水を行い、その後トルエンを追加してｎ-ブタノールを置換しつつ濃縮した。途中、固体が析出した時点で濃縮を終了し、濾過、トルエン洗浄後に窒素気流下４０℃で乾燥し、４−メタクリロイルアミノフェニルホスフェート、［下記式（１−２）の化合物］３８．１ｇを得た。
収率７６．０％、純度（ＨＰＬＣ面積法）９５．０％。【０１８８】
得られた化合物のスペクトルデータ、質量分析の結果は以下の通りである。
・Ｈ１−ＮＭＲ  δ（ＤＭＳＯ−ｄ６）：  １．９４(３Ｈ、−ＣＨ３)、５．５０および５．８０（２Ｈ、＝ＣＨ２）、７．０１〜７．６３（４Ｈ、芳香環）、９．７７(１Ｈ、−ＮＨ−)  
・ＩＲ（ｃｍ−１）：  ３３４３および１５３０(−ＮＨＣＯ−)、１６５０（Ｃ＝Ｃ）、１２１２（Ｐ＝Ｏ）、９８４（Ｐ−ＯＨ）
・ＦＤ−ＭＳ  ：  ２５８（Ｍ＋Ｈ）、５１５（２Ｍ＋Ｈ）【０１８９】
【化１９】
2008038651.tif 000020
【０１９０】
［合成例３］
＜不飽和二重結合含有化合物２−ｉｉ−３の製造＞
ｍ−アミノフェノール  ３２．７ｇ（０．３０モル）とＮ，Ｎ−ジメチルアセトアミド  ８０ｇを混合、溶解して得られた溶液に対して、５０℃でメタクリル酸クロリド  ２９．８ｇ（０．２８５モル）を２時間かけて滴下した。５０℃でさらに２時間加熱した後、液体クロマトグラフィーで反応がほぼ完結していることを確認した上で、室温まで冷却した。酢酸エチル  １５０ｇを加えて抽出、分液を行った。得られた有機相を一夜放置し、析出した固体を濾取、トルエン洗浄し、窒素気流下４０℃にて乾燥して３−メタクリロイルアミノフェノール［下記式（２−ｉｉ−３）の化合物］  ２６．０ｇ（０．１４７モル）を得た。
収率５１．６％、純度（ＨＰＬＣ面積法）９９．３％。【０１９１】
【化２０】
2008038651.tif 000021
【０１９２】
＜リン酸エステル化合物１−３の製造＞
塩化ホスホリル  ３２．２ｇ（０．２１モル）、テトラヒドロフラン３０．０ｇを秤取、混合して得られた溶液を−５℃に冷却した。該溶液に対して、合成例３で製造した化合物［２−ｉｉ−３］  ３４．６ｇ（０．１９５モル）、トリエチルアミン  ２１．３ｇ（０．２１モル）およびテトラヒドロフラン６０ｇの混合溶液を−５℃〜０℃に維持しながら２時間かけて滴下した後、さらに３℃で１．５時間攪拌して液体クロマトグラフ分析により原料の消失を確認した。ついで、３℃で該反応液に対して、水９０．０ｇ（５．０モル）、トリエチルアミン  ２８．３ｇ（０．２８モル）およびテトラヒドロフラン  ０．３ｇの混合液を滴下して２５時間加水分解した。【０１９３】
次いで、反応液を２００ｇのｎ−ブタノールで、２回抽出し、得られた有機相に１０ｗｔ％塩酸水を添加した。水相を除去した後、トルエン  ２００ｇを加えて、減圧下、共沸脱水を行い、その後トルエンを追加してｎ−ブタノールを置換しつつ濃縮した。最終的に３−メタクリロイルアミノフェニルホスフェート［下記式（１−３）の化合物］の結晶２７．２ｇを得た。
収率７５．８％、純度（ＨＰＬＣ面積法）９８．０％。【０１９４】
得られた化合物のスペクトルデータ、質量分析の結果は以下の通りである。
・Ｈ１−ＮＭＲ  δ（ＤＭＳＯ−ｄ６）：  １．９６(３Ｈ、-ＣＨ３)、５．５２および５．８３（２Ｈ、＝ＣＨ２）、６．９０〜７．６６（４Ｈ、芳香環）、９．９０(１Ｈ、−ＮＨ−)、１１．４(２Ｈ、Ｐ−ＯＨ)  
・ＩＲ（ｃｍ−１）：  ３３８４および１６０５(−ＮＨＣＯ−)、１６５５（Ｃ＝Ｃ）、１１８９（Ｐ＝Ｏ）、１０００〜９００（Ｐ−ＯＨ）
・ＦＤ−ＭＳ  ：  ２５８（Ｍ＋Ｈ）、５１５（２Ｍ＋Ｈ）【０１９５】
【化２１】
2008038651.tif 000022
【０１９６】
［合成例４］
＜不飽和二重結合含有化合物２−ｉｉ−４の製造＞
ｍ−アミノフェノール  ３２．７ｇ（０．３０モル）とＮ，Ｎ−ジメチルアセトアミド  ８０ｇを混合、溶解して得られた溶液に対して、５０℃でアクリル酸クロリド  ２５．８ｇ（０．２８５モル）を２時間かけて滴下した。５０℃でさらに２時間加熱した後、液体クロマトグラフィーで反応がほぼ完結していることを確認した上で、室温まで冷却した。【０１９７】
酢酸エチル  ２００ｇおよび蒸留水  ２００ｇを加えて水洗、分液を行い、さらに有機相をＮａＨＣＯ３水で洗浄した。その後、有機相にトルエン  ２００ｇを加えて減圧下、溶媒を留去した。途中トルエン  ４００ｇを２回に分けて追加しながら濃縮を行い、固体が析出した時点で終了した。得られた固体にトルエン  ５００ｇを加えてスラッジングした後、濾過、洗浄して湿体を得た。窒素気流下４０℃にて乾燥し、粉末状結晶の３−アクリロイルアミノフェノール［下記式（２−ｉｉ−４）の化合物］  ２８．９ｇ（０．１７７モル）を得た。
収率６２．１％、純度（ＨＰＬＣ面積法）９９．２％。【０１９８】
【化２２】
2008038651.tif 000023
【０１９９】
＜リン酸エステル化合物１−４の製造＞
塩化ホスホリル  ３９．１ｇ（０．２５５モル）、テトラヒドロフラン３０．０ｇを秤取、混合して得られた溶液を−５℃に冷却した。該溶液に対して、合成例４で製造した化合物［２−ｉｉ−４］  ２７．７ｇ（０．１７モル）、トリエチルアミン  ２５．８ｇ（０．２５５モル）およびテトラヒドロフラン６０ｇの混合溶液を−５℃〜０℃に維持しながら２時間かけて滴下した後、さらに３℃で１．５時間攪拌して液体クロマトグラフ分析により原料の消失を確認した。ついで、３℃で該反応液に対して、水１１０．０ｇ（６．１モル）、トリエチルアミン  ３４．４ｇ（０．３４モル）およびテトラヒドロフラン  ０．３ｇの混合液を滴下して２５時間加水分解した。【０２００】
次いで、反応液を２００ｇのｎ−ブタノールで、２回抽出し、得られた有機相に１０ｗｔ％塩酸水を添加した。水相を除去した後、トルエン  ２００ｇを加えて、減圧下、共沸脱水を行い、その後トルエンを追加してｎ-ブタノールを置換しつつ濃縮した。最終的に３−アクリロイルアミノフェニルホスフェート［下記式（１−４）の化合物］の粘稠水溶液４２．２ｇを得た。水分は２４ｗｔ％であった。
収率７２．６％、純度（ＨＰＬＣ面積法）９７．７％。【０２０１】
得られた化合物のスペクトルデータ、質量分析の結果は以下の通りである。
・Ｈ１−ＮＭＲ  δ（ＤＭＳＯ−ｄ６）：  ５．７０〜５．７３および６．２２〜６．２６（２Ｈ、＝ＣＨ２）、６．３６〜６．４４（１Ｈ、＝ＣＨ）、６．８７〜７．６１（４Ｈ、芳香環）、１０．３０(１Ｈ、−ＮＨ−)
・ＩＲ（ｃｍ−１）：  １６００(Ｃ＝Ｏ)、１６５９（Ｃ＝Ｃ）、１２１５（Ｐ＝Ｏ）、９５１（Ｐ−ＯＨ）
・ＦＡＢ−ＭＳ  ：  ２４２（Ｍ−Ｈ）、４８５（２Ｍ−Ｈ）【０２０２】
【化２３】
2008038651.tif 000024
【０２０３】
［合成例５］
＜不飽和二重結合含有化合物２−ｉｉ−５の製造＞
ｐ−ニトロクロロベンゼン  ３１．５ｇ（０．２０モル）、ハイドロキノン  ４４．０４ｇ(０．４０モル)をジメチルホルムアミド  １５０ｇに溶解した後、炭酸カリウム  １３．８ｇ（０．１０モル）を添加、昇温して１２０℃で反応を行った。１３時間後に原料ｐ−ニトロクロロベンゼンが消失したのを確認し冷却した。【０２０４】
反応液に蒸留水  ３００ｇ、トルエン５００ｇを添加し抽出、分液を行った。得られた有機相を濃縮して得られた残渣をエタノールに溶解した後、蒸留水を添加して再沈殿、濾過、乾燥を行い、４−（４’−ニトロフェノキシ）フェノールの褐色結晶４０．２ｇを得た（粗収率８７．０％）。該結晶  ２０．０ｇをエタノール  １２０ｇに溶解し、５％Ｐｄ／Ｃ触媒の存在下、接触水素化還元を実施した。反応終了後、触媒を濾別して得られた溶液に蒸留水を添加して再沈殿を行い、濾過、乾燥して４−（４’−アミノフェノキシ）フェノールの結晶  １４．８ｇを得た。粗収率８５．０％、純度（ＨＰＬＣ面積法）９８．０％であった。【０２０５】
得られた４−（４’−アミノフェノキシ）フェノール  １３．５ｇ（０．０６５モル）とＮ，Ｎ−ジメチルアセトアミド  ４０．０ｇを混合、溶解して得られた溶液に対して、５０℃でメタクリル酸クロリド  ７．８１ｇ（  ０．０７４８モル）を１．５時間かけて滴下した。５０℃でさらに２時間加熱した後、液体クロマトグラフィーで反応がほぼ完結していることを確認した上で、室温まで冷却した。反応マスに酢酸エチル１００ｇおよび蒸留水１００ｇを加えて希釈、水相を除去した後に、５％重曹水で洗浄し、得られた有機相にトルエンを加えつつ減圧下で溶媒を留去し、析出した固体を濾取し、さらにトルエンでスラッジ洗浄、乾燥し粉末状結晶の４−（４’−メタクリロイルアミノフェノキシ）フェノール［下記式（２−ｉｉ−５）の化合物］  １５．９ｇ（０．０５９モル）を得た。
収率９０．８％、純度（ＨＰＬＣ面積法）  ９７．６％。【０２０６】
【化２４】
2008038651.tif 000025
【０２０７】
＜リン酸エステル化合物１−５の製造＞
塩化ホスホリル  １２．７ｇ（０．０８３モル）、テトラヒドロフラン１２ｇを混合して得られた溶液を−５℃に冷却した。該溶液に対して、合成例５で製造した化合物［２−ｉｉ−５］  １５．９ｇ（０．０５９モル）、トリエチルアミン  ８．３６ｇ（０．０８３モル）およびテトラヒドロフラン２４ｇの混合溶液を０℃以下に保持しつつ１．５時間かけて滴下した後、さらに０℃〜３℃にて１時間攪拌して反応を完結させた。ついで、０℃で該反応液に対して、水４１ｇ（２．２８モル）、トリエチルアミン  １１．９ｇ（０．１１８モル）およびテトラヒドロフラン  ０．１０ｇの混合液を滴下して３℃で２０時間加水分解した。【０２０８】
得られた反応液にｎ−ブタノール２００ｇおよび蒸留水１００ｇを加えて抽出して、水洗、分液した後、有機相を取り出して減圧下に溶媒を留去して、得られた残渣を、メタノール／水で再結晶して４−（４”−メタクリロイルアミノフェノキシ）フェニルホスフェート、［下記式（１−５）の化合物］１４．８ｇを得た。
収率７２％、純度（ＨＰＬＣ面積法）９５％。【０２０９】
得られた化合物のスペクトルデータ、質量分析の結果は以下の通りである。
・Ｈ１−ＮＭＲ  δ（ＤＭＳＯ−ｄ６）：１．９６（３Ｈ、−ＣＨ３）、  ５．５１および５．８２（２Ｈ、＝ＣＨ２）、６．９７〜７．７２（８Ｈ、芳香環）、９．８３(１Ｈ、−ＮＨ−)、１０．３４（Ｐ−ＯＨ）
・ＩＲ（ｃｍ−１）：  １５００ (Ｃ＝Ｏ)、１６４４（Ｃ＝Ｃ）、１２０１（Ｐ＝Ｏ）、９８５（Ｐ−ＯＨ）
・ＦＤ−ＭＳ  ：  ３５０（Ｍ＋Ｈ）、６９９（２Ｍ＋Ｈ） 【０２１０】
【化２５】
2008038651.tif 000026
【０２１１】
[実施例１]
＜重合性組成物１の調製＞
合成例１で製造した式（１−１）の不飽和二重結合を含有するリン酸エステル化合物  ５重量部、２，４，４−トリメチル−１，６−（２−メタクリロイルオキシエチルオキシカルボニルアミノ）ヘキサン［  ＵＤＭＡ；新中村化学工業（株）製］８０重量部、ネオペンチルグリコールジメタクリレート［ＮＰＧ；新中村化学工業（株）製］２０重量部、微粉末シリカ［ＲＭ−５０；日本エアロジル（株）製］８０重量部およびメトキシハイドロキノン  ０．０１重量部をそれぞれ秤取して、めのう製乳鉢で均一なペースト状になるまでよく混合した。こうして無色半透明ペースト状の重合性組成物１を得た。【０２１２】
[実施例２〜５]
＜重合性組成物２〜５の調製＞
合成例１で製造した式（１−１）の不飽和二重結合を含有するリン酸エステル化合物の代わりに、合成例２〜５で製造した式（１−２）〜（１−５）の不飽和二重結合を含有するリン酸エステル化合物をそれぞれ用いた以外は実施例１と同様にして、無色半透明ペースト状の重合性組成物２〜５を得た。【０２１３】
[実施例６〜１０]
＜重合性組成物１〜５の硬化、ならびに、硬化物の物性評価＞
文献記載の公知の方法（特開平２−１１７９０６号公報など）に従って接着性試験を行なった。すなわち、ステンレス鋼板（ＳＵＳ３０４、１０ｍｍ×１０ｍｍ×３ｍｍ）の表面をエメリーペーパー＃６００にて研磨した後、超音波洗浄器を用いてアセトン中で１０分間超音波洗浄した。その表面に直径５ｍｍの穴を有する厚さ２ｍｍのポリテトラフルオロエチレンからなるモールドを両面テープにて接着した。【０２１４】
実施例１〜５で調製した重合性組成物１〜５をそれぞれ該モールド内に充填して、窒素雰囲気のイナートオーブン中で、５０℃で３時間、６０℃で３時間、７０℃で１時間、８０℃で１時間、９０℃で３時間の条件で順次加熱して、重合、硬化を行なった。【０２１５】
硬化終了後、試料からモールドを取り外して、ステンレス鋼板と樹脂硬化物との接着力を調べたところ、良好な接着力を示しており実用上何ら問題ない物性であった。
【産業上の利用可能性】
【０２１６】
本発明の一般式（１）で表される不飽和二重結合を含有するリン酸エステル化合物および／またはその金属塩を用いることにより、保存安定性に優れ、操作が簡便で、かつ、さらに高い接着性および接着耐久性を有するボンディング材、接着材・合着材などの歯科用材料および歯科用組成物を提供することが可能となる。【０２１７】
本発明の歯科用材料としては、歯科治療において使用される有機材料を用いた歯科材料全般、例えば、歯冠用レジン、人工歯などの歯冠用材料、コンポジットレジン、根管充填材、ボンディング材などの歯科充填用材料、レジンセメント、矯正用接着材などの歯科用接着材・合着材、フィッシャーシーラント、コーティング材、クラウン・ブリッジ・インレー用レジン、支台築造材、義歯床用レジン、義歯床補修用レジンなどが挙げられる。【０２１８】
さらに、本発明の一般式（１）で表される不飽和二重結合を含有するリン酸エステル化合物および／またはその金属塩は（メタ）アクリル系樹脂の改質剤として有用であり、歯科用材料以外の各種コーティング材料、接着材料、成型材料などにも使用される。
【手続補正書】
【提出日】平成21年3月11日(2009.3.11)
【手続補正１】
【補正対象書類名】特許請求の範囲
【補正対象項目名】請求項６
【補正方法】変更
【補正の内容】
【請求項６】
前記リン酸エステル化合物または金属塩が、４−［１’−（４”−アクリロイルアミノフェニル）−１’−メチルエチル］フェニルホスフェート、４−［１’−（４”−メタクリロイルアミノフェニル）−１’−メチルエチル］フェニルホスフェート、４−メタクリロイルアミノフェニルホスフェート、３−アクリロイルアミノフェニルホスフェート、３−メタクリロイルアミノフェニルホスフェート、４−（４’−アクリロイルアミノフェニルオキシ）フェニルホスフェート、４−（４’−メタクリロイルアミノフェニルオキシ）フェニルホスフェート、４−（４’−アクリロイルアミノフェニルチオ）フェニルホスフェート、４−（４’−メタクリロイルアミノフェニルチオ）フェニルホスフェート、４−（４’−アクリロイルアミノフェニルスルホニル）フェニルホスフェート、４−（４’−メタクリロイルアミノフェニルスルホニル）フェニルホスフェートから選択されるリン酸エステル化合物またはその金属塩である請求項１〜５のいずれか１項に記載のリン酸エステル化合物または金属塩。
【手続補正２】
【補正対象書類名】明細書
【補正対象項目名】００１４
【補正方法】変更
【補正の内容】
【００１４】
＜６＞前記リン酸エステル化合物または金属塩が、４−［１’−（４”−アクリロイルアミノフェニル）−１’−メチルエチル］フェニルホスフェート、４−［１’−（４”−メタクリロイルアミノフェニル）−１’−メチルエチル］フェニルホスフェート、４−メタクリロイルアミノフェニルホスフェート、３−アクリロイルアミノフェニルホスフェート、３−メタクリロイルアミノフェニルホスフェート、４−（４’−アクリロイルアミノフェニルオキシ）フェニルホスフェート、４−（４’−メタクリロイルアミノフェニルオキシ）フェニルホスフェート、４−（４’−アクリロイルアミノフェニルチオ）フェニルホスフェート、４−（４’−メタクリロイルアミノフェニルチオ）フェニルホスフェート、４−（４’−アクリロイルアミノフェニルスルホニル）フェニルホスフェート、４−（４’−メタクリロイルアミノフェニルスルホニル）フェニルホスフェートから選択されるリン酸エステル化合物またはその金属塩である＜１＞〜＜５＞のいずれか１項に記載のリン酸エステル化合物または金属塩。
【手続補正３】
【補正対象書類名】明細書
【補正対象項目名】００６９
【補正方法】変更
【補正の内容】
【００６９】
上記具体例のうち、４−［１’−（４”−メタクリロイルアミノフェニル）−１’−メチルエチル］フェニルホスフェート、４−［１’−（４”−アクリロイルアミノフェニル）−１’−メチルエチル］フェニルホスフェート、４−メタクリロイルアミノフェニルホスフェート、３−アクリロイルアミノフェニルホスフェート、３−メタクリロイルアミノフェニルホスフェート、４−（４’−アクリロイルアミノフェニルオキシ）フェニルホスフェート、４−（４’−メタクリロイルアミノフェニルオキシ）フェニルホスフェート、４−（４’−アクリロイルアミノフェニルチオ）フェニルホスフェート、４−（４’−メタクリロイルアミノフェニルチオ）フェニルホスフェート、４−（４’−アクリロイルアミノフェニルスルホニル）フェニルホスフェート、４−（４’−メタクリロイルアミノフェニルスルホニル）フェニルホスフェートは、性能の点で好ましい。
【手続補正４】
【補正対象書類名】明細書
【補正対象項目名】０１１５
【補正方法】変更
【補正の内容】
【０１１５】
かかる（メタ）アクリル酸エステル化合物としては、例えば、メチル（メタ）アクリレート、エチル（メタ）アクリレート、ブチル（メタ）アクリレート、ヘキシル（メタ）アクリレート、２−エチルヘキシル（メタ）アクリレート、ドデシル（メタ）アクリレート、ラウリル（メタ）アクリレート、シクロヘキシル（メタ）アクリレート、ベンジル（メタ）アクリレート、イソボルニル（メタ）アクリレート、アダマンチル（メタ）アクリレート等のアルキル（メタ）アクリレート化合物；２−ヒドロキシエチル（メタ）アクリレート、２−または３−ヒドロキシプロピル（メタ）アクリレート、４−ヒドロキシブチル（メタ）アクリレート、５−ヒドロキシペンチル（メタ）アクリレート、６−ヒドロキシヘキシル（メタ）アクリレート、１，２−または１，３−ジヒドロキシプロピルモノ（メタ）アクリレート、エリスリトールモノ（メタ）アクリレート等のヒドロキシアルキル（メタ）アクリレート化合物；ジエチレングリコールモノ（メタ）アクリレート、トリエチレングリコールモノ（メタ）アクリレート、ポリエチレングリコールモノ（メタ）アクリレート、ポリプロピレングリコールモノ（メタ）アクリレート等のポリエチレングリコールモノ（メタ）アクリレート化合物；エチレングリコールモノメチルエーテル（メタ）アクリレート、エチレングリコールモノエチルエーテル（メタ）アクリレート、ジエチレングリコールモノメチルエーテル（メタ）アクリレート、トリエチレングリコールモノメチルエーテル（メタ）アクリレート、ポリエチレングリコールモノメチルエーテル（メタ）アクリレート、ポリプロピレングリコールモノアルキルエーテル（メタ）アクリレート等の（ポリ）グリコールモノアルキルエーテル（メタ）アクリレート；パーフルオロオクチル（メタ）アクリレート、ヘキサフルオロブチル（メタ）アクリレート等の（メタ）アクリル酸フルオロアルキルエステル化合物；γ−（メタ）アクリロキシプロピルトリメトキシシラン、γ−（メタ）アクリロキシプロピルトリ（トリメチルシロキシ）シラン等の（メタ）アクリロキシアルキル基を有するシラン化合物；β−メタクリロイルオキシエチルハイドロジェンフタレート、β−メタクリロイルオキシエチルハイドロジェンサクシネート、β−メタクリロイルオキシエチルマレエート等のカルボン酸含有（メタ）アクリレート化合物；３−クロロ−２−ヒドロキシプロピルメタクリレートなどのハロゲン含有（メタ）アクリレート、ならびに、テトラヒドロフルフリル（メタ）アクリレート等の複素環を有する（メタ）アクリレート化合物；エチレングリコールジ（メタ）アクリレート、プロピレングリコールジ（メタ）アクリレート、ブチレングリコールジ（メタ）アクリレート、ネオペンチルグリコールジ（メタ）アクリレート、へキシレングリコールジ（メタ）アクリレート、トリメチロールプロパントリ（メタ）アクリレート、ペンタエリスリトールテトラ（メタ）アクリレート等のアルカンポリオールのポリ（メタ）アクリレート化合物；ジエチレングリコールジ（メタ）アクリレート、トリエチレングリコールジ（メタ）アクリレート、ポリエチレングリコールジ（メタ）アクリレート、ジプロピレングリコールジ（メタ）ア��リレート、ポリプロピレングリコールジ（メタ）アクリレート、ジブチレングリコールジ（メタ）アクリレート、ジペンタエリスリトールヘキサ（メタ）アクリレート等のポリオキシアルカンポリオールのポリ（メタ）アクリレート化合物；
【手続補正５】
【補正対象書類名】明細書
【補正対象項目名】０１５０
【補正方法】変更
【補正の内容】
【０１５０】
かかるレドックス系重合開始剤として、特に限定はなく、公知の熱重合開始剤と還元性化合物が使用される。すなわち、該レドックス系重合開始剤として使用される還元性化合物として、例えば、Ｎ，Ｎ−ジメチルアニリン、ｐ−Ｎ，Ｎ−ジヒドロキシエチルアニリン、Ｎ，Ｎ−ジベンジルアニリン、Ｎ，Ｎ−ジメチル−ｐ−トルイジン、Ｎ，Ｎ−ジエチル−ｐ−トルイジン、Ｎ，Ｎ−ジヒドロキシ−ｐ−トルイジン、Ｎ，Ｎ−ジメチル−ｐ−ｔｅｒｔ−ブチルアニリン、Ｎ，Ｎ−ジメチルアニシジン、Ｎ，Ｎ−ジエチル−ｐ−クロルアニリン、ｐ−Ｎ，Ｎ−ジメチルアミノ安息香酸、ｐ−Ｎ，Ｎ−ジメチルアミノ安息香酸メチル、ｐ−Ｎ，Ｎ−ジエチルアミノ安息香酸メチル、ｐ−Ｎ，Ｎ−ジエチルアミノ安息香酸、ｐ−Ｎ，Ｎ−ジメチルアミノ安息香酸エチル、ｐ−Ｎ，Ｎ−ジエチルアミノ安息香酸エチル、ｐ−Ｎ，Ｎ−ジメチルアミノ安息香酸２−ｎ−ブトキシエチル、ｐ−Ｎ，Ｎ−ジエチルアミノ安息香酸２−ｎ−ブトキシエチル、ｐ−Ｎ，Ｎ−ジメチルアミノベンズアルデヒド、ｐ−Ｎ，Ｎ−ジメチルアミノベンゾニトリル、ｐ−Ｎ，Ｎ−ジエチルアミノベンゾニトリル、ｐ−ジメチルアミノフェネチルアルコ−ル、Ｎ，Ｎ−ジメチルアミノエチルメタクリレート、トリエチルアミン、トリブチルアミン、トリプロピルアミン、Ｎ−エチルエタノールアミン、Ｎ−フェニルグリシン、Ｎ−トリルグリシン、Ｎ−（３−メタクリロイルオキシ−２−ヒドロキシプロピル）フェニルグリシンなどのアミン化合物；ベンゼンスルフィン酸、ｏ−トルエンスルフィン酸、ｐ−トルエンスルフィン酸、エチルベンゼンスルフィン酸、デシルベンゼンスルフィン酸、ドデシルベンゼンスルフィン酸、クロルベンゼンスルフィン酸などの芳香族スルフィン酸またはその塩類；５−ブチルアミノバルビツール酸、１−ベンジル−５−フェニルバルビツ−ル酸などのバルビツール酸誘導体；亜硫酸、重亜硫酸、メタ重亜硫酸、ピロ亜硫酸、チオ硫酸、１亜２チオン酸およびこれらの塩類（例えば、ナトリウム塩、カリウム塩、水素ナトリウム塩、水素カリウム塩など）；等の有機または無機化合物が例示される。
【国際調査報告】
2008038651.tif 000048
2008038651.tif 000049